(57)【要約】【課題】難燃剤を提供する。【解決手段】有機ポリマー組成物は、選択された有機ホスフェート及び既知の難燃剤又は例えば難燃性又は光安定性におけるさらなる改良のための慣用の添加剤のような他の成分の添加により、難燃性が与えられる。【選択図】なし【特許請求の範囲】
【請求項１】
（Ｃ）有機ポリマー基材及び
（Ｄ）有効難燃化量の、式Ｉ及び／又はＩＩ
【化１】
2008500416.tif 000102
【化２】
2008500416.tif 000103
［式中、
ｎは１又は２又は３であり；
Ａｒは部分式
【化３】
2008500416.tif 000104
（式中、Ｒ2は第三ブチル基又は１，１−ジメチルベンジル基を表し、Ｒ3はＨ又は炭素原子数１ないし１８のアルキル基を表し、及びＲ5はメチル基又はフェニル基を表し；及び
ＲはＡｒに対し定義されたとおりである。）
で表される基を表すか；
又はＲ及びＡｒは一緒になって部分式
【化４】
2008500416.tif 000105
（式中、Ｄは直接結合又は炭素原子数１ないし４のアルキレン基を表す。）で表される基を表し；
ｎが１の場合、Ｒ’は炭素原子数６ないし１２のアリール基又は炭素原子数１ないし１８のアルキル基により置換された炭素原子数６ないし１２のアリール基を表すか、又はＲ’は炭素原子数１ないし１２のアルコキシ基又はハロゲン原子を表し；
ｎが２の場合、Ｒ’は炭素原子数６ないし１２のアリーレン基又は架橋基−Ｏ−Ｌ−Ｏ−（式中、Ｌは炭素原子数２ないし６のアルキレン基を表す。）を表すか；又はＯ−ＲとＲ’が一緒になって前記構造を表し、
ｎが３の場合、Ｒ’はＬ−（Ｏ−）3（式中、Ｌはトリ（炭素原子数２ないし４のアル
キレン）アミノ基を表す。）を表し；
Ｒ4はＨ又は炭素原子数１ないし１８のアルキル基を表すか又はＡｒに対して定義され
たとおりである。］
で表される少なくとも１種の化合物
を含む難燃ポリマー組成物。
【請求項２】
（ａ）立体障害性ニトロキシル安定剤；
（ｂ）立体障害性ヒドロキシルアミン安定剤；及び
（ｃ）立体障害性アルコキシアミン又はシクロアルコキシアミン安定剤
からなる群より選択される少なくとも１種の化合物をさらに含む、請求項１に記載の難燃ポリマー組成物。
【請求項３】
前記ポリマー組成物の総質量に基づき、０．２５ないし１０．０質量％の量で成分（Ｂ）を含む、請求項１に記載の組成物。
【請求項４】
成分（Ｂ）の式（Ｉ）及び（ＩＩ）において、Ｒ2は４−第三ブチル基又は４−（１，１
−ジメチルベンジル）基を表し、Ｒ3はＨ又はメチル基を表し、Ｒ4は炭素原子数１ないし１８のアルキル基を表し、炭素原子数６ないし１２のアリール基として定義されるＲ’はフェニル基又はビフェニル基を表し、ハロゲン原子として定義されるＲ’はフッ素原子を表し、及び炭素原子数６ないし１２のアリーレン基として定義されるＲ’はフェニレン基又はビフェニレン基を表すところの、請求項１に記載の組成物。
【請求項５】
式Ｉで表される化合物は、式
【化５】
2008500416.tif 000106
【化６】
2008500416.tif 000107
【化７】
2008500416.tif 000108
【化８】
2008500416.tif 000109
【化９】
2008500416.tif 000110
【化１０】
2008500416.tif 000111
【化１１】
2008500416.tif 000112
【化１２】
2008500416.tif 000113
【化１３】
2008500416.tif 000114
で表されるものから選択されるところの、請求項１に記載の組成物。
【請求項６】
前記さらなる成分は、式
【化１４】
2008500416.tif 000115
［式中、
Ｇ1及びＧ2は、独立して炭素原子数１ないし８のアルキル基を表すか、又は一緒になってペンタメチレン基を表し；
Ｅは、オキシル基、ヒドロキシル基、アルコキシ基、シクロアルコキシ基、アラルコキシ（ａｒａｌｋｏｘｙ）基、アリールオキシ基、−Ｏ−ＣＯ−ＯＺ3、−Ｏ−Ｓｉ（Ｚ4）3、−Ｏ−ＰＯ（ＯＺ5）2又は−Ｏ−ＣＨ2−ＯＺ6（式中、Ｚ3、Ｚ4、Ｚ5及びＺ6は、水
素原子、脂肪族、芳香脂肪族及び芳香族部分からなる群より選択される。）を表すか；又はＥは−Ｏ−Ｔ−（ＯＨ）bを表し、
Ｔは、直鎖状の又は枝分れ状の炭素原子数１ないし１８のアルキレン基、炭素原子数５ないし１８のシクロアルキレン基、炭素原子数５ないし１８のシクロアルケニレン基、フェニル基により又は１個又は２個の炭素原子数１ないし４のアルキル基により置換されたフェニル基により置換された直鎖状の又は枝分れ状の炭素原子数１ないし４のアルキレン基を表し；及び
ｂは１、２又は３であるが、但しｂはＴの炭素原子数を超えることが出来ず、及びｂが２又は３である場合、各々のヒドロキシル基はＴの異なる炭素原子に結合されている。］で表される部分を含む化合物である、請求項２に記載の組成物。
【請求項７】
前記さらなる成分は、
（ａ）２，４−ビス［（１−シクロヘキシルオキシ−２，２，６，６−ピペリジニ−４−イル）ブチルアミノ］−６−クロロ−ｓ−トリアジンとＮ，Ｎ’−ビス（３−アミノプロピル）エチレンジアミン）との反応生成物、
（ｂ）１−シクロヘキシルオキシ−２，２，６，６−テトラメチル−４−オクタデシルアミノピペリジン、
（ｃ）ビス（１−オクチルオキシ−２，２，６，６−テトラメチルピペリジニ−４−イル）セバケート、
（ｄ）２，４−ビス［（１−シクロヘキシルオキシ−２，２，６，６−テトラメチルピペリジニ−４−イル）ブチルアミノ］−６−（２−ヒドロキシエチルアミノ−ｓ−トリアジン、
（ｅ）ビス（１−シクロヘキシルオキシ−２，２，６，６−テトラメチルピペリジニ−４−イル）アジペート、
（ｈ）２，４−ビス［（１−シクロヘキシルオキシ−２，２，６，６−ピペリジニ−４−イル）ブチルアミノ］−６−クロロ−ｓ−トリアジン、
（ｉ）１−（２−ヒドロキシ−２−メチルプロポキシ）−４−オクタデカノイルオキシ−２，２，６，６−テトラメチルピペリジン及び
（ｊ）式
【化１５】
2008500416.tif 000116
（式中、ｎは１ないし１５である。）で表される化合物
からなる群より選択される、請求項６に記載の組成物。
【請求項８】
抗酸化剤、加工安定剤、光安定剤、金属奪活剤、ヒドロキシルアミン、ニトロキシル安定剤、ニトロン安定剤、置換されたヒドロキシルアミン安定剤、アミンオキシド安定剤、ベンゾフラノン安定剤、キノンメチド安定剤、２，２’−アルキリデンビスフェノールのモノアクリレートエステル、チオ相乗化合物、銅塩、核剤、充填材、強化材、顔料、他の難燃剤又は帯電防止剤をさらに含む、請求項１に記載の組成物。
【請求項９】
前記有機ポリマー基材は、ポリオレフィン、ポリスチレン、ポリエステル、ポリエーテル、ポリアミド及びポリカーボネートからなる群より選択される熱可塑性ポリマーである、請求項１に記載の組成物。
【請求項１０】
（ｉ）
（ａ）立体障害性ニトロキシル安定剤、
（ｂ）立体障害性ヒドロキシルアミン安定剤及び
（ｃ）立体障害性アルコキシアミン又はシクロアルコキシアミン安定剤
からなる群より選択された少なくとも１種の化合物、及び
（ｉｉ）請求項１に記載の式Ｉ及び／又はＩＩで表される少なくとも１種の化合物
を含む難燃剤組み合わせ。
【請求項１１】
成分（ｉｉ）を全組成物の２０ないし１００質量％含む、請求項１０に記載の難燃剤組成物。
【請求項１２】
請求項１に記載の難燃ポリマー組成物を含む、成形品又は押出品、繊維、溶融紡糸不織布又はフォーム。
【請求項１３】
有機ポリマーに光安定性及び難燃性を与える方法であって、前記方法は、請求項１に記載の式Ｉ及び／又はＩＩで表される化合物を前記ポリマー中に配合することからなる方法。
【発明の詳細な説明】
【技術分野】
【０００１】
本発明は、特定の有機ホスフェートの有効難燃化量を有機ポリマー基材に添加することにより前記有機ポリマー基材を難燃化する新規方法に、対応する使用及び対応するポリマー組成物に、他の難燃剤及び／又は安定材成分との上記ホスフェートの相乗ブレンドに、並びに新規ホスフェートに関する。
【背景技術】
【０００２】
ハロゲン化有機ホスフェートは、有機ポリマー組成物中の難燃剤（ＦＲ）として、しばしば種々の相乗剤と組み合わせて広く使用されている。総体的に、火災の間にこれら難燃剤から発生される煙及び毒ガスの発生に関してますます懸念されている。従来のＦＲが効果的な燃焼抑制剤であり得る一方で、それらが形成する毒ガスがヒトへの曝露の脅威をもたらしている。特定のハロゲン化されていないホスフェートはがまた、この使用のために提案されており、このことは実質的にハロゲン非含有の及びアンチモン相乗剤非含有のポリマー組成物への道を開く一方で、燃焼耐性の要求をなお満たす、例えば、特許文献１；特許文献２参照。これら組成物はしばしば、充填材又は繊維のような堅固さを向上する成分を必要とする、例えば特許文献３、特許文献４参照。特許文献２はさらに、難燃組成物中の相乗剤としての使用のための幾つかの有機ホスフェートを推奨している。特許文献５は、難燃剤としてアリールホスフェートとアルコキシ官能化立体障害性アミンの特定の混合物を含むポリプロピレン繊維を開示している。
【特許文献１】国際公開第９９／００４５０号パンフレット
【特許文献２】国際公開第０２／０７４８４７号パンフレット
【特許文献３】国際公開第０３／０１６３８８号パンフレット
【特許文献４】英国特許出願公開第２３４４５９６号明細書
【特許文献５】特開２００１−３４８７２４号公報
【発明の開示】
【０００３】
特定の類の有機ホスフェートが、有機ポリマーに対する難燃剤としてとりわけ価値ある特性を与えることが今や見出された。
すなわち本発明は、
（Ａ）有機ポリマー基材及び
（Ｂ）有効難燃化量の、式Ｉ及び／又はＩＩ
【化１】
2008500416.tif 000002
【化２】
2008500416.tif 000003
［式中、
ｎは１又は２又は３であり；
Ａｒは部分式
【化３】
2008500416.tif 000004
（式中、Ｒ2は第三ブチル基又は１，１−ジメチルベンジル基を表し、Ｒ3はＨ又は炭素原子数１ないし１８のアルキル基を表し、及びＲ5はメチル基又はフェニル基を表し；及び
ＲはＡｒに対し定義されたとおりである。）
で表される基を表すか；
又はＲ及びＡｒは一緒になって部分式
【化４】
2008500416.tif 000005
（式中、Ｄは直接結合又は炭素原子数１ないし４のアルキレン基を表す。）で表される基を表し；
ｎが１の場合、Ｒ’は炭素原子数６ないし１２のアリール基又は炭素原子数１ないし１８のアルキル基により置換された炭素原子数６ないし１２のアリール基を表すか、又はＲ’は炭素原子数１ないし１２のアルコキシ基又はハロゲン原子を表し；
ｎが２の場合、Ｒ’は炭素原子数６ないし１２のアリーレン基又は架橋基−Ｏ−Ｌ−Ｏ−（式中、Ｌは炭素原子数２ないし６のアルキレン基を表す。）を表すか；又はＯ−ＲとＲ’が一緒になって前記構造を表し、
ｎが３の場合、Ｒ’はＬ−（Ｏ−）3（式中、Ｌはトリ（炭素原子数２ないし４のアル
キレン）アミノ基を表す。）を表し；
Ｒ4はＨ又は炭素原子数１ないし１８のアルキル基を表すか又はＡｒに対して定義され
たとおりである。］
で表される少なくとも１種の化合物
を含む難燃ポリマー組成物に関する。
上記組成物の成分（Ｂ）は、ポリマー組成物の総質量に基づき、０．２５ないし１０．０質量％、とりわけ０．３５ないし５．０質量％の量で好ましく存在する。
【０００４】
炭素原子数１ないし１８のアルキル基は、枝分れ状の又は枝分れしていないアルキル基であり、例えばメチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、オクタデシル基が挙げられる。
炭素原子数１ないし１２のアルコキシ基は、酸素架橋−Ｏ−により結合される１ないし
１２個の炭素原子を含むアルキル基である。
炭素原子数１ないし４のアルキレン基及び炭素原子数２ないし６のアルキレン基は、水素原子の引き抜きにより、１ないし４個の又は２ないし６個の炭素原子を含む枝分れ状の又は枝分れしていないアルキル基からそれぞれ誘導される二価基であり；結合は、同じか又は異なった炭素原子上に位置し得る。例は、メチレン基、１，１−エチレン基、１，２−エチレン基、１，２−プロピレン基、１，３−プロピレン基、１，４−ブチレン基、１，５−ペンチレン基、及び１，６−ヘキシレン基である。
【０００５】
炭素原子数６ないし１２のアリール基は、芳香族炭化水素基、例えばフェニル基又はナフチル基を表す。
記載された定義の範囲内で、アリール基は例えば、フェニル基、ナフチル基から選択され得、及びまたビフェニル基、又は式
【化５】
2008500416.tif 000006
で表される残基を表す。
好ましくは、フェニル基、ナフチル基、及びビフェニル基であり、とりわけフェニル基である。
アルキル基により置換された炭素原子数６ないし１２のアリール基は、炭素原子数１ないし１８のアルキル基に対して上記列挙されたもののような１個以上のアルキル基（群）により置換された上記アリール基を表し；その例は、トリル基又はキシリル基のようなアルキル基で置換されたフェニル基である。
炭素原子数６ないし１２のアリールオキシ基は、酸素架橋基−Ｏ−により結合される６ないし１２個の炭素原子をを含むアリール基である。
上記式Ｉ中のハロゲン原子は大抵、臭素原子、塩素原子又はフッ素原子である。好ましくは、Ｃｌ又はＦであり、とりわけＦである。
炭素原子数６ないし１２のアリーレン基は、付加的な水素原子の引き抜きにより炭素原子数６ないし１２のアリール基から誘導された二価基である。
炭素原子数３ないし６のアルカントリイル基は、２個の水素原子の引き抜きにより３ないし６個の炭素原子を含むアルキル基から誘導された三価基であり；結合は、同じであるか又は異なった炭素原子上に位置し、好ましくは２つ以下の結合が同じ炭素原子上に位置し得る。
トリ（炭素原子数２ないし４のアルキレン）アミノ基は、各々２ないし４個の炭素原子を含む３個のアルキレン基に結合した窒素原子からなる三価基である。好ましくはＮ（ＣＨ2ＣＨ2）3である。
【０００６】
好ましい態様によると、本発明は、成分（Ｂ）の式（Ｉ）及び（ＩＩ）で表される化合物中、Ｒ2が４−第三ブチル基又は４−（１，１−ジメチルベンジル）基であり、Ｒ3がＨ又はメチル基であり、Ｒ4が炭素原子数１ないし１８のアルキル基であり、炭素原子数６
ないし１２のアリール基として定義されたＲ’がフェニル基又はビフェニル基であり、ハロゲン原子として定義されたＲ’がフッ素原子であり、及び炭素原子数６ないし１２のアリーレン基として定義されたＲ’がフェニレン基又はビフェニレン基であるところの組成物に関する。
とりわけ好ましくは、成分（Ｂ）の化合物が式Ｉで表されるものである組成物である。
成分Ｂの化合物の例は、以下の構造：
【化６】
2008500416.tif 000007
【化７】
2008500416.tif 000008
【化８】
2008500416.tif 000009
【化９】
2008500416.tif 000010
【化１０】
2008500416.tif 000011
【化１１】
2008500416.tif 000012
【化１２】
2008500416.tif 000013
【化１３】
2008500416.tif 000014
【化１４】
2008500416.tif 000015
を含む。
【０００７】
上記の式Ｉ又はＩＩで表されるホスフェートは、対応するホスフィットの酸化により得られ得る。上記ホスフェート及びホスホネートに対する適する及び商業上入手可能な前駆体はとりわけ、以下の化合物：
【化１５】
2008500416.tif 000016
【化１６】
2008500416.tif 000017
【化１７】
2008500416.tif 000018
【化１８】
2008500416.tif 000019
【化１９】
2008500416.tif 000020
【化２０】
2008500416.tif 000021
【化２１】
2008500416.tif 000022
【化２２】
2008500416.tif 000023
【化２３】
2008500416.tif 000024
である。
例を挙げれば、以下の化合物が種々の組成の混合物として商業上入手可能である：
【化２４】
2008500416.tif 000025
他の有益なホスフィット前駆体は：
【化２５】
2008500416.tif 000026
【化２６】
2008500416.tif 000027
【化２７】
2008500416.tif 000028
【化２８】
2008500416.tif 000029
を含む。
前駆体ホスフィットは、先の酸化段階の間に、又はそのまま有機ポリマー中への配合の間に（例えば、好気性酸化により、或いは空気又はパーオキシド、ヒドロパーオキシド、酸化水素のような他の酸化性生成物の存在下での押出しにより）、本成分Ｂのホスフェートへと転換され得る。
【０００８】
以下の例は、本成分Ｂの好ましいホスフェートの調製を示し；他のホスフェートは同様に手法においてホスフィット前駆体から得られ得る。
略記は以下のとおりである：
ＩＰＡ  イソプロパノール；
ＬＣ  液体クロマトグラフィー。
百分率は、示されない限り質量である。
【０００９】
調製例：トリス（２，４−ジ−第三ブチルフェニル）ホスフェート
トリス（２，４−ジ−第三ブチルフェニル）ホスフィット（５１４６ｇ；イルガフォス（Ｉｒｇａｆｏｓ（登録商標））１６８，チバ  スペシャルティ  ケミカルズ（Ｃｉｂａ
Ｓｐｅｃｉａｌｔｙ  Ｃｈｅｍｉｃａｌｓ））及びイソプロパノール（ＩＰＡ，７８９０ｇ）を反応容器内で混合し、そして５５ないし６０℃まで加熱した。この時点において、混合物はおよそ固形分３９．０％のスラリーであった。容器温度を維持しながら（反応は発熱性である）、パーオキシド（５４９ｇ，水中のＨ2Ｏ2の５０質量％溶液，１当量）を２ないし３時間かけて添加した。パーオキシド添加後、混合物を６０℃にて１時間維持した。反応塊は均質であり、そして反応の完了はＬＣ（＞９７．０％転換率）によりチェックした。水（１３５５ｇ）を添加し、そして反応塊をシーディングして結晶化を誘発し
た。２段階で４５℃まで、そしてその後２０℃までゆっくりと冷却して結晶化を完了した。生成物を濾過し（２５μｍスクリーン）、その後、窒素掃引を用いた完全真空下にて７０℃で乾燥した。
【００１０】
ポリマー成分（Ａ）
成分（Ａ）のポリマー基材は、ポリオレフィン、ポリスチレン、ポリエステル、ポリエーテル、ポリアミド、ポリカーボネート、及びＰＶＣを含む種々の様々のポリマー型のものである。例えば、ポリマー基材は、ポリオレフィン、熱可塑性オレフィン、スチレンポリマー及びコポリマー、ＡＢＳ及びヘテロ原子、二重結合又は芳香族環を含み得るポリマーからなる樹脂群から選択され得る。具体的な態様は、成分（Ａ）がポリプロピレン（ＰＰ）、ポリエチレン（ＰＥ）、ポリアミド（ＰＡ）、ポリエステル、ポリカーボネート（ＰＣ）、ポリオキシメチレン（ＰＯＭ）、熱可塑性オレフィン（ＴＰＯ）、ＡＢＳ又は高耐衝撃性ポリスチレンであるものである。
例えば、ポリマー基材は、ポリオレフィン、熱可塑性オレフィン、スチレンポリマー及びコポリマー、及びＡＢＳからなる樹脂群から選択される。
本発明の他の態様は、ポリプロピレン、ポリエチレン、熱可塑性オレフィン（ＴＰＯ）、ＡＢＳ及び高耐衝撃性ポリスチレンからなる群より選択されるポリマー基材である。
例えば、ポリマー基材は、ポリプロピレン、ポリエチレン又は熱可塑性オレフィン（ＴＰＯ）である。成分Ａの有機ポリマーは好ましくは、ポリエチレン、ポリプロピレン又はそれらのコポリマーのようなポリオレフィンのような熱可塑性ポリマーである。最も好ましくはポリプロピレンである。
好ましい態様によると、有機ポリマー基材は、ポリオレフィン、ポリスチレン、ポリエステル、ポリエーテル、ポリアミド及びポリカーボネートより選択される熱可塑性ポリマーである。
本発明の難燃剤は、合成ポリマー、とりわけ熱可塑性樹脂に対して難燃特性を与えるのに著しく適する。
【００１１】
そのような合成ポリマーの例は：
１．モノオレフィン及びジオレフィンのポリマー、例えばポリプロピレン、ポリイソブチレン、ポリブテ−１−エン、ポリ−４−メチルペンテ−１−エン、ポリビニルシクロヘキサン、ポリイソプレン又はポリブタジエン、並びにシクロオレフィン、例えばシクロペンテン又はノルボルネンのポリマー、ポリエチレン（所望により架橋され得る）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）及び（ＵＬＤＰＥ）。
【００１２】
ポリオレフィン、すなわち前の段落において例示したモノオレフィンのポリマー、例えばポリエチレン及びポリプロピレンは、異なる方法によりそしてとりわけ以下の方法により調製され得る：
ａ）ラジカル重合（通常は高圧下及び高温において）。
ｂ）周期表のＩＶｂ、Ｖｂ、ＶＩｂ又はＶＩＩＩ群の金属の一つ又はそれ以上を通常含む触媒を使用した触媒重合。これらの金属は通常、一つ又はそれ以上の配位子、典型的にはπ−又はσ−配位し得るオキシド、ハロゲン化物、アルコレート、エステル、エーテル、アミン、アルキル、アルケニル及び／又はアリールを有する。これらの金属錯体は遊離形態であるか、又は基材に、典型的には活性化塩化マグネシウム、チタン（ＩＩＩ）クロリド、アルミナ又は酸化ケイ素に固定され得る。これらの触媒は、重合媒体中に可溶又は不溶であり得る。該触媒は重合においてそのまま使用され得、又は他の活性化剤、典型的には金属アルキル、金属ヒドリド、金属アルキルハライド、金属アルキルオキシド又は金属アルキルオキサンであって、該金属が周期表のＩａ、ＩＩａ及び／又はＩＩＩａ群の元
素であるものが使用され得る。活性化剤は、他のエステル、エーテル、アミン又はシリルエーテル基で都合良く変性され得る。これらの触媒系は大抵、フィリップス（Ｐｈｉｌｉｐｓ）、スタンダードオイルインディアナ（Ｓｔａｎｄａｒｄ  Ｏｉｌ  Ｉｎｄｉａｎａ）、チグラー（Ｚｉｅｇｌｅｒ）（−ナッタ（Ｎａｔｔａ））、ＴＮＺ（デュポン（ＤｕＰｏｎｔ））、メタロセン又はシングルサイト触媒（ＳＳＣ）と命名される。
【００１３】
２．１）で言及されたポリマーの混合物、例えばポリプロピレンとポリイソブチレン、ポリプロピレンとポリエチレン（例えば、ＰＰ／ＨＤＰＥ、ＰＰ／ＬＤＰＥ）の混合物、及び異なる型のポリエチレンの混合物（例えば、ＬＤＰＥ／ＨＤＰＥ）。
【００１４】
３．モノオレフィン及びジオレフィンの互いの又は他のビニルモノマーとのコポリマー、例えばエチレン／プロピレンコポリマー、直鎖状低密度ポリエチレン（ＬＬＤＰＥ）及びその低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、エチレン／ノルボルネン様ＣＯＣ）、１−オレフィンが現場で生成されるエチレン／１−オレフィンコポリマー；プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー又はエチレン／アクリル酸コポリマー及びそれらの塩（アイオノマー）並びにエチレンとプロピレン及びへキサジエン、ジシクロペンタジエン又はエチリデン−ノルボルネンのようなジエンとのターポリマー；及びそのようなコポリマーの互いの及び１）で上述したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互の又はランダムのポリアルキレン／一酸化炭素コポリマー及びそれらの他のポリマー、例えばポリアミドとの混合物。
【００１５】
４．水素化変性物（例えば粘着付与剤）を含む炭化水素樹脂（例えば炭素原子数５ないし９）及びポリアルキレン及びデンプンの混合物。
１．ないし４．のホモポリマー及びコポリマーは、シンジオタクチック、アイソタクチック、ヘミ−アイソタクチック又はアタクチックを含むいずれの立体構造をも有し得；例えばアタクチックポリマーである。ステレオブロックポリマーがまた含まれる。
【００１６】
５．ポリスチレン、ポリ（ｐ−メチルスチレン）、ポリ（α−メチルスチレン）。
【００１７】
６．スチレン、α−メチルスチレン、ビニルトルエンの全ての異性体、とりわけｐ−ビニルトルエン、エチルスチレン、プロピルスチレン、ビニルビフェニル、ビニルナフタレン、及びビニルアントラセンの全ての異性体、及びそれらの混合物を含む芳香族ビニルモノマーから誘導された芳香族ホモポリマー及びコポリマー。ホモポリマー及びコポリマーはシンジオタクチック、アイソタクチック、ヘミ−アイソタクチック又はアタクチックを含むいずれの立体構造をも有し得；例えばアタクチックポリマーが好ましい。ステレオブロックポリマーがまた含まれる。
ａ）上述された芳香族ビニルモノマー及びエチレン、プロピレン、ジエン、ニトリル、酸、マレイン酸無水物、マレイミド、酢酸ビニル及び塩化ビニル又はアクリル誘導体及びその混合物から選択されたコモノマーを含むコポリマー、例えば、スチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル
／メチルアクリレート；スチレンコポリマー及び他のポリマー、例えばポリアクリレート、ジエンポリマー又はエチレン／プロピレン／ジエンターポリマーの高耐衝撃性の混合物；及びスチレン／ブタジエン／スチレン、スチレン／イソプレン／スチレン、スチレン／エチレン／ブチレン／スチレン又はスチレン／エチレン／プロピレン／スチレンのようなスチレンのブロックコポリマー。
ｂ）６．）で言及されたポリマーの水素化から誘導された水素化芳香族ポリマー、とりわけアタクチックポリスチレンを水素化することにより調製されるポリシクロヘキシルエチレン（ＰＣＨＥ）を含み、それはしばしばポリビニルシクロヘキサン（ＰＶＣＨ）として言及される。
ｃ）６ａ．）で言及されたポリマーの水素化から誘導された水素化芳香族ポリマー。
ホモポリマー及びコポリマーはシンジオタクチック、アイソタクチック、ヘミ−アイソタクチック又はアタクチックを含むいずれの立体構造をも有し得；例えばアタクチックポリマーが好ましい。ステレオブロックポリマーがまた含まれる。
【００１８】
７．スチレン又はα−メチルスチレンのような芳香族ビニルモノマーのグラフトコポリマー、例えばポリブタジエンにスチレン、ポリブタジエン−スチレン又はポリブタジエン−アクリロニトリルコポリマーにスチレン；ポリブタジエンにスチレン及びアクリロニトリル（又はメタクリロニトリル）；ポリブタジエンにスチレン、アクリロニトリル及びメチルメタクリレート；ポリブタジエンにスチレン及びマレイン酸無水物；ポリブタジエンにスチレン、アクリロニトリル及びマレイン酸無水物又はマレイミド；ポリブタジエンにスチレン及びマレイミド；ポリブタジエンにスチレン及びアルキルアクリレート又はメタクリレート；エチレン／プロピレン／ジエンターポリマーにスチレン及びアクリロニトリル；ポリアルキルアクリレート又はポリアルキルメタクリレートにスチレン及びアクリロニトリル；アクリレート／ブタジエンコポリマーにスチレン及びアクリロニトリル、並びにそれらの６）に列挙されたコポリマーとの混合物、例えばＡＢＳ、ＭＢＳ、ＡＳＡ又はＡＥＳポリマーとして既知であるコポリマー混合物。
【００１９】
８．ポリクロロプレン、塩化ゴム、イソブチレン−イソプレンの塩化及び臭化コポリマー（ハロブチルゴム）、塩化又はスルホ塩化ポリエチレン、エチレン及び塩化エチレンのコポリマー、エピクロロヒドリンホモ−及びコポリマーのようなハロゲン原子含有ポリマー、とりわけハロゲン原子含有ビニル化合物のポリマー、例えばポリ塩化ビニル、ポリ塩化ビニリデン、ポリフッ化ビニル、ボリフッ化ビニリデン並びに塩化ビニル／塩化ビニリデン、塩化ビニル／酢酸ビニル又は塩化ビニリデン／酢酸ビニルコポリマーのようなそれらのコボリマー。
【００２０】
９．α，β−不飽和酸から誘導されたポリマー及びポリアクリレート及びポリメタクリレートのようなその誘導体；ブチルアクリレートで耐衝撃改善されたポリメチルメタクリレート、ポリアクリルアミド及びポリアクリロニトリル。
【００２１】
１０．９）で言及されたモノマーの互いの又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエンターポリマー。
【００２２】
１１．不飽和アルコール及びアミンから誘導されたポリマー又はそれらのアシル誘導体又はアセタール、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；並びに上の１．で言及されたオレフィンとそれらのコポリマー。
【００２３】
１２．ポリアルキレングリコール、ボリエチレンオキシド、ポリプロピレンオキシド又はビスグリシジルエーテルとそれらのコポリマーのような環式エーテルのホモポリマー及びコポリマー。
【００２４】
１３．ポリオキシメチレンのようなポリアセタール及びコモノマーとしてエチレンオキシドを含むポリオキシメチレン；熱可塑性ポリウレタン、アクリレートまたはＭＢＳで変性されたポリアセタール。
【００２５】
１４．ポリフェニレンオキシド及びスルフィド、及びポリフェニレンオキシドとスチレンポリマー又はポリアミドとの混合物。
【００２６】
１５．一方はヒドロキシル末端化されたポリエーテル、ポリエステル及びポリブタジエンと、他方は脂肪族又は芳香族のポリイソシアナートから誘導されたポリウレタン、並びにそれらの前駆体。
【００２７】
１６．ジアミシとジカルボン酸から及び／又はアミノカルボン酸又は対応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から開始した芳香族ポリアミド；へキサメチレンジアミン及びイソフタル酸及び／又はテレフタル酸から及び変性剤としてのエラストマーを用いて又は用いずに調製されたポリアミド、例えばポリ−２，４，４−トリメチルヘキサメチレンテレフタルアミド又はポリ−ｍ−フェニレンイソフタルアミド：及び上述されたポリアミドとポリオレフィン、オレフィンコポリマー、アイオノマー又は化学的に結合されたか又はグラフトされたエラストマーとのブロックコポリマー；又は例えばポリエチレングリコール、ポリプロピレングリコール又はポリテトラメチレングリコールのようなポリエーテルとのブロックコポリマー；ならびにＥＰＤＭ又はＡＢＳで変性されたポリアミド又はコポリアミド；及び加工の間に縮合されたポリアミド（ＲＩＭポリアミド系）。
【００２８】
１７．ポリ尿素、ポリイミド、ボリアミド−イミド、ポリエーテルイミド、ポリエステルイミド、ポリヒダントイン及びポリベンズイミダゾール。
【００２９】
１８．ジカルボン酸とジアルコールから及び／又はヒドロキシカルボン酸又は対応するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート（ＰＡＮ）及びポリヒドロキシベンゾエート、並びにヒドロキシル末端化ポリエーテルから誘導されたブロックポリエーテルエステル；及びまたポリカーボネート又はＭＢＳで変性されたポリエステル。
【００３０】
１９．ポリカーボネート及びポリエステルカーボネート。
【００３１】
２０．ポリケトン。
【００３２】
２１．ポリスルホン、ポリエーテルスルホン及びポリエーテルケトン。
【００３３】
２２．前述されたポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート
、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００３４】
他の難燃剤及び／又は相乗剤（Ｃ）の添加
本発明は、
（Ａ）有機ポリマー基材；
及び、有効難燃化量の、
（Ｂ）上記定義された式Ｉ及び／又はＩＩで表される少なくとも１種の化合物；及び
（Ｃ）立体障害性アミン安定剤、相乗剤、リン含有の難燃剤、窒素含有の難燃剤、ハロゲン化難燃剤、無機難燃剤のような他の難燃剤からなる群より選択された少なくとも１種の化合物
の相乗混合物
を含む難燃組成物にさらに関する。
特に技術的に重要なのは、成分Ｃが
（ａ）立体障害性ニトロキシル安定剤；
（ｂ）立体障害性ヒドロキシルアミン安定剤；及び
（ｃ）立体障害性アルコキシアミン又はシクロアルコキシアミン安定剤
からなる群より選択された少なくとも１種の化合物を含むところの、難燃ポリマー組成物である。
本成分（Ｃ）の難燃剤は、既知の成分（例えば、最初に引用された刊行物を参照のこと。）であるか、市販品であるか又は既知の方法により得られ得る。
代表的な有機ハロゲン難燃剤は例えば：
ポリ臭素化ジフェニルオキシド（ＤＥ−６０Ｆ、グレートレイクス（Ｇｒｅａｔ Ｌａ
ｋｅｓ  Ｃｏｒｐ．）社）、デカブロモジフェニルオキシド（ＤＢＤＰＯ，セイテックス（Ｓａｙｔｅｘ）（登録商標）１２０Ｅ）、トリス［３−ブロモ−２，２−ビス（ブロモメチル）プロピル］ホスフェート（ＰＢ３７０（登録商標），ＦＭＣ社（ＦＭＣ Ｃｏｒ
ｐ．））、トリス（２，３−ジブロモプロピル）ホスフェート、トリス（２，３−ジクロロプロピル）ホスフェート、クロレンド酸、テトラクロロフタル酸、テトラブロモフタル酸、ビス（Ｎ，Ｎ’−ヒドロキシエチル）テトラクロロ−フェニレンジアミン、ポリ−β−クロロエチルトリホスホネート混合物、テトラブロモビスフェノールＡビス（２，３−ジ−ブロモプロピルエーテル）（ＰＥ６８）、臭素化エポキシ樹脂、エチレンビス（テトラブロモフタルイミド）（セイテックス（登録商標）ＢＴ−９３）、ビス（ヘキサクロロシクロペンタジエン）シクロオクタン（デクロレーン プラス（ＤＥＣＨＬＯＲＡＮＥ  
ＰＬＵＳ）（登録商標））、塩素化パラフィン、オクタブロモジフェニルエーテル、ヘキサクロロシクロペンタジエン誘導体、１，２−ビス（トリブロモフェノキシ）エタン（ＦＦ６８Ｏ）、テトラブロモ−ビスフェノールＡ（セイテックス（登録商標）ＲＢ１００）、エチレンビス（ジブロモノルボルネン−ジカルボキシイミド）（セイテックス（登録商標）ＢＮ−４５１）、ビス（ヘキサクロロシクロペンタジエン）シクロオクタン、ＰＴＦＥ、トリス（２，３−ジブロモプロピル）−イソシアヌレート、及びエチレン−ビス−テトラブロモフタルイミドである。
【００３５】
適するリン含有の難燃剤は例えば：
テトラフェニルレゾルシノールジホスフィット（フィロルフレックス（ＦＹＲＯＬＦＬＥＸ）（登録商標）ＲＤＰ）（アクゾ  ノベル（Ａｋｚｏ  Ｎｏｂｅｌ））、テトラキス（ヒドロキシメチル）ホスホニウムスルフィド、トリフェニルホスフェート、ジエチル−Ｎ，Ｎ−ビス（２−ヒドロキシ−エチル）−アミノメチルホスホネート、リン酸のヒドロキシアルキルエステル、アンモニウムポリホスフェート（ＡＰＰ）又は（ホスタフラム（ＨＯＳＴＡＦＬＡＭ）（登録商標）ＡＰ７５０）、レゾルシノールジホスフェートオリゴマー（ＲＤＰ）、ホスファゼン難燃剤、エチレンジアミンジホスフェート（ＥＤＡＰ）、ホスホネート及びそれらの金属塩並びにホスフィネート並びにそれらの金属塩である。
【００３６】
イソシアヌレート難燃剤のような窒素含有の難燃剤は、ポリソシアヌレート、イソシアヌル酸のエステル及びイソシアヌル酸塩を含む。例えば、トリス−（２−ヒドロキシエチル）イソシアヌレート、トリス（ヒドロキシメチル）イソシアヌレート、トリス（３−ヒドロキシ−ｎ−プロピル）イソシアヌレート又はトリグリシジルイソシアヌレートのようなヒドロキシアルキルイソシアヌレートである。
窒素含有の難燃剤はメラミンベースの難燃剤を含み、その例は：
メラミンシアヌレート、メラミンボレート、メラミンホスフェート、メラミンポリホスフェート、メラミンピロホスフェート、メラミンアンモニウムポリホスフェート及びメラミンアンモニウムピロホスフェートである。
【００３７】
ホウ酸は付加的な難燃剤として含まれ得る。
窒素含有の難燃剤は、式ＩＩＩないしＶＩＩＩａ
【化２９】
2008500416.tif 000030
【化３０】
2008500416.tif 000031
【化３１】
2008500416.tif 000032
【化３２】
2008500416.tif 000033
【化３３】
2008500416.tif 000034
【化３４】
2008500416.tif 000035
【化３５】
2008500416.tif 000036
（式中、
Ｒ4ないしＲ6は、各々互いに独立して、水素原子、各々未置換であるか或いはヒドロキシ基又は炭素原子数１ないし４のヒドロキシアルキル基により置換された炭素原子数１ないし８のアルキル基、炭素原子数５又は６のシクロアルキル基又は炭素原子数１ないし４のアルキル−炭素原子数５又は６のシクロアルキル基；炭素原子数２ないし８のアルケニル基、炭素原子数１ないし８のアルコキシ基、炭素原子数１ないし８のアシル基、炭素原子数１ないし８のアシルオキシ基、炭素原子数６ないし１２のアリール基、−Ｏ−Ｒ2又
は−Ｎ（Ｒ2）Ｒ3を表し、及びＲ2及びＲ3は水素原子、炭素原子数１ないし４のアルキル基、炭素原子数５又は６のシクロアルキル基、炭素原子数２ないし８のアルケニル基、炭素原子数１ないし４のヒドロキシアルキル基又は炭素原子数６ないし１２のアリール基を表すが、但し、Ｒ4ないしＲ6は、同時に水素原子を表すことはなく、及びまた、式ＩＩＩ中においては同時に−ＮＨ2を表すことはなく、及び式ＶＩＩ中においてはプロトンを与
え得る少なくとも１つの基が存在しており；
Ｒ7ないしＲ11は、−Ｎ（Ｒ2）Ｒ3以外はＲ4ないしＲ6と同様の可能な意味を有し、Ｘ
はプロトン供与酸のアニオンを表し、ｘは該プロトン供与酸からトリアジン化合物に転移されたプロトンの数であり、そしてｙは該プロトン供与酸から引き抜かれたプロトンの数である。）
で表される化合物を含むか；
又は、アンモニウムポリホスフェート、メラミンアンモニウムホスフェート、メラミンアンモニウムポリホスフェート、メラミンアンモニウムピロホスフェート、メラミンの縮合生成物又は／及びメラミンとリン酸との反応生成物又は／及びメラミンの縮合生成物とリン酸との反応生成物或いはそれらの混合物を表す。
例は、ベンゾグアナミン、トリス（ヒドロキシエチル）イソシアヌレート、アラントイン、グリコールウリル、メラミンシアヌレート、メラミンホスフェート、ジメラミンホスフェート、メラミンピロホスフェート、ウレアシアヌレート、メラミンポリホスフェート、メラミンボレート、アンモニウムポリホスフェート、メラミンアンモニウムホスフェー
ト又はメラミンアンモニウムピロホスフェート、好ましくは、メレム（ｍｅｌｅｍ）、メラム（ｍｅｌａｍ）、メロン（ｍｅｌｏｎ）からのメラミンの縮合生成物及び／又は高級縮合化合物、或いはメラミンとリン酸との反応生成物及び／又はメラミンの縮合生成物とリン酸との反応生成物或いはそれらの混合物である。特に強調すべきは：ジメラミンピロホスフェート、メラミンポリホスフェート、メレムポリホスフェート、メラムポリホスフェート、及び／又は混合されたその種のポリ塩であり、よりとりわけにはメラミンポリホスフェートである。
【００３８】
ハロゲン化難燃剤は、有機芳香族ハロゲン化化合物、例えばハロゲン化ベンゼン、ビフェニル、フェノール、それらのエーテル又はエステル、ビスフェノール、ジフェニルオキシド、芳香族カルボン酸又は多酸、それらの無水物、アミド又はイミド；有機脂環式又は多脂環式ハロゲン化化合物；及び有機脂肪族ハロゲン化化合物、例えばハロゲン化パラフィン、オリゴマー又はポリマー、アルキルホスフェート又はアルキルイソシアヌレートから選択され得る。これら化合物は主に既知であり、例えば、米国特許第４，５７９，９０６号明細書（例えば第３段落、第３０行ないし第４１行）、米国特許第５，３９３，８１２号明細書を参照；またＨ．Ｚｗｅｉｆｅｌによる“Ｐｌａｓｔｉｃｓ Ａｄｄｉｔｉｖ
ｅｓ Ｈａｎｄｂｏｏｋ”，第５版，Ｈａｎｓｅｒ出版，ミュンヘン ２００１，第６８１ないし６９８頁を参照のこと。これら化合物中に含まれるハロゲン原子は、通常、塩素原子及び／又は臭素原子であり；好ましくはそのような系のための臭素化難燃剤である。
【００３９】
リン含有の難燃剤は、従来良く知られているホスファゼン難燃剤より選択され得る。それらは例えば、欧州特許第１１０４７６６号明細書、特開平０７−２９２２３３号公報、独国特許発明第１９８２８５４１号明細書、独国特許発明第１９８８５３６号明細書、特開平１１−２６３８８５号公報、米国特許第４，１０７，１０８号明細書、第４，１０８，８０５号明細書及び第４，０７９，０３５号明細書及び６，２６５，５９９号明細書中に開示される。
リン含有の難燃剤は、式Ｘ
【化３６】
2008500416.tif 000037
（式中、
Ｒは、水素原子、炭素原子数１ないし１８のアルキル基、炭素原子数５又は６のシクロアルキル基、炭素原子数２ないし６のアルケニル基、炭素原子数６ないし１０のアリール基又は炭素原子数７ないし１１のアラルキル基を表し、及びＲ’は、水素原子、炭素原子数１ないし８のアルキル基、炭素原子数６ないし１０のアリール基又は炭素原子数７ないし１１のアラルキル基を表し、水素原子以外を表す置換基Ｒ及びＲ’は、未置換であるか又はハロゲン原子、ヒドロキシル基、アミノ基、炭素原子数１ないし４のアルキルアミノ基、ジ−炭素原子数１ないし４のアルキルアミノ基、炭素原子数１ないし４のアルコキシ基、カルボキシ基又は炭素原子数２ないし５のアルコキシカルボニル基により置換されている。）で表されるホスホン酸の金属塩又はメタロイド塩であって、前記金属又はメタロイドは、周期表のＩＡ、ＩＢ、ＩＩＡ、ＩＩＢ、ＩＩＩＡ、ＩＶＡ、ＶＡ又はＶＩＩＩ族からのものであるホスホン酸の金属塩又はメタロイド塩より選択され得る。
塩は、ホスホン酸のアニオン及び金属又はメタロイドのカチオンを含む単純なイオン化合物として存在し得る。Ｒ’が水素原子であり、及び金属又はメタロイドが１より大きい原子価を有する場合、塩は、以下の式ＸＩ
【化３７】
2008500416.tif 000038
（式中、Ｒは前述に定義されたとおりであり、Ｍは金属又はメタロイドを表し、ｎはＭの原子価−１に対応する数値を有し、ｍは２ないし１００の数であり、及び式中、各々の基
【化３８】
2008500416.tif 000039
がＭ原子にのみ結合する。）
に従うポリマー構造を有し得る。
【００４０】
本発明に従い使用され得るホスホン酸塩の例として、
【化３９】
2008500416.tif 000040
が言及され得る。
定義に従うホスホン酸塩は、既知であるか又はそれ自体既知の方法に従い調製され得る。そのような方法の例は、とりわけ、欧州特許出願公開第２４５２０７号明細書の第４頁及び第５ないし第７頁（実施例１ないし１４）に見られる。
ＰＴＦＥ、すなわちポリテトラフルオロエチレン（例えばテフロン（登録商標）６Ｃ；Ｅ．Ｉ．デュポン（ＤｕＰｏｎｔ））が、特許文献３に開示されるような付加的な難燃剤として本発明の組成物に有利に添加され得る。
上記の類の慣用の難燃剤は、有機ポリマー基材のおよそ０．５質量％ないしおよそ４５質量％；例えばおよそ３．０質量％ないしおよそ４０．０質量％；例えばおよそ５．０質量％ないしおよそ３５．０質量％の量で本発明の組成物中に含まれる。例えば、成分（Ｃ）の難燃剤は、ポリマー基材の質量に基づき、およそ０．５質量％ないしおよそ１０．０
質量％、およそ１．０質量％ないしおよそ１０．０質量％、およそ３．０質量％ないしおよそ１０．０質量％、又はおよそ５．０質量％ないしおよそ１０．０質量％使用される。例えば、成分（Ｃ）は、ポリマー基材の質量に基づき、およそ０．５質量％ないしおよそ８．０質量％、およそ０．５質量％ないしおよそ６．０質量％、およそ０．５質量％ないしおよそ５．０質量％、又はおよそ０．５質量％ないしおよそ３．０質量％使用される。
【００４１】
本発明の組成物は、酸捕捉剤をさらに含み得る。酸捕捉剤は例えば、米国特許第４，４２７，８１６号明細書、第５，１０６，８９８号明細書及び５，２３４，９８１号明細書に記載されるもののようなヒドロタルサイト及び非晶質の塩基性アルミニウムマグネシウムカーボネートである。ヒドロタルサイトはまた、ハイサイト（ｈｙｃｉｔｅ）又はＤＨＴ４Ａとして既知である。
ヒドロタルサイトは天然又は合成である。天然ヒドロタルサイトは、構造Ｍｇ6Ａｌ2（ＯＨ）16ＣＯ3・４Ｈ2Ｏを有するように保持される。
合成ヒドロタルサイトの典型的な実験により得た式は、Ａｌ2Ｍｇ4.35ＯＨ11.36ＣＯ3(1.67)・ｘＨ2Ｏである。
合成品の例は：Ｍｇ0.7Ａｌ0.3（ＯＨ）2（ＣＯ3）0.15・０．５４Ｈ2Ｏ、Ｍｇ4.5Ａｌ2（ＯＨ）13ＣＯ3・３．５Ｈ2Ｏ及びＭｇ4.2Ａｌ（ＯＨ）12.4ＣＯ3を含む。
酸捕捉剤は、例えばポリマー成分の質量に基づき、およそ０．１質量％ないしおよそ１．０質量％の量でポリマー組成物中に存在する。例えば、本酸捕捉剤は、ポリマー成分の質量に基づき、およそ０．２質量％ないしおよそ０．８質量％又はおよそ０．４質量％ないしおよそ０．６質量％存在する。例えば、本酸捕捉剤は、ポリマー成分の質量に基づき、およそ０．１質量％ないしおよそ０．８質量％、およそ０．１質量％ないしおよそ０．６質量％、およそ０．１質量％ないしおよそ０．４質量％又はおよそ０．１質量％ないしおよそ０．２質量％存在する。例えば、本酸捕捉剤は、ポリマー成分の質量に基づき、およそ０．２質量％ないしおよそ１．０質量％、およそ０．４質量％ないしおよそ１．０質量％、およそ０．６質量％ないしおよそ１．０質量％又はおよそ０．８質量％ないしおよそ１．０質量％存在する。酸捕捉剤は、色、臭い及び安定性において本組成物を助ける。
【００４２】
本成分（Ｃ）の立体障害性アミンは好ましくは、例えば部分式
【化４０】
2008500416.tif 000041
［式中、
Ｇ1及びＧ2は独立して、炭素原子数１ないし８のアルキル基を表すか、又は一緒になってペンタメチレン基を表し；
Ｅは、オキシル基、ヒドロキシル基、アルコキシ基、シクロアルコキシ基、アラルコキシ（ａｒａｌｋｏｘｙ）基、アリールオキシ基、−Ｏ−ＣＯ−ＯＺ3、−Ｏ−Ｓｉ（Ｚ4）3、−Ｏ−ＰＯ（ＯＺ5）2又は−Ｏ−ＣＨ2−ＯＺ6（式中、Ｚ3、Ｚ4、Ｚ5及びＺ6は、水
素原子、脂肪族、芳香脂肪族及び芳香族部分からなる群より選択される。）を表すか；又はＥは−Ｏ−Ｔ−（ＯＨ）bを表し；
Ｔは、直鎖状の又は枝分れ状の炭素原子数１ないし１８のアルキレン基、炭素原子数５ないし１８のシクロアルキレン基、炭素原子数５ないし１８のシクロアルケニレン基、フェニル基により又は１個又は２個の炭素原子数１ないし４のアルキル基により置換されたフェニル基により置換された直鎖状の又は枝分れ鎖状の炭素原子数１ないし４のアルキレン基を表し；及び
ｂは１、２又は３であるが、但しｂはＴの炭素原子数を超えることが出来ず、及びｂが２又は３である場合、各々のヒドロキシル基はＴの異なる炭素原子に結合されている。］を含むニトロキシル、ヒドロキシルアミン、アルコキシアミン又はヒドロキシアルコキシアミン類のものである。
立体障害性アミンは大抵、部分式
【化４１】
2008500416.tif 000042
（式中、Ｇは水素原子又はメチル基を表し、及びＧ1及びＧ2は互いに独立して、水素原子、メチル基を表すか、又は一緒になって置換基＝Ｏを表す。）
で表される少なくとも１つの活性部分を含む。
また重要なのは、部分式
【化４２】
2008500416.tif 000043
（式中、
Ｇ1及びＧ2は独立して炭素原子数１ないし４のアルキル基を表すか、又は一緒になってペンタメチレン基を表し、
Ｌは＝Ｏ、−ＯＨ又は−Ｏ−Ｅ1を表し；及び
Ｅ1は、炭素原子数１ないし１８のアルキル基、炭素原子数５ないし１２のシクロアル
キル基又は炭素原子数７ないし１５のアラルキル基を表すか；又はＥ1は、各々１ないし
３個のＯＨ基により芳香族部分において置換された炭素原子数１ないし１８のアルキル基、炭素原子数５ないし１２のシクロアルキル基又は炭素原子数７ないし１５のアラルキル基を表す。）で表される基を含む化合物であるか；
又はジアルキルエステル又はイソシアネートと式
【化４３】
2008500416.tif 000044
（式中、Ｇ1及びＧ2は上記定義されたとおりであり、及びＥ1は１個のＯＨ基を含み、及
びＴは−ＣＨ2−ＣＨ（ＯＨ）−ＣＨ2−を表す。）
で表される化合物との反応から作られたオリゴマー系又はポリマー系ヒンダードアミン分子せあるか；
又はＥ1が１個のＯＨ基を含み、及びＴが−ＣＨ2−ＣＨ（ＯＨ）−ＣＨ2−を表すとこ
ろの上記式で表される化合物の単純ジエステル又はウレタン誘導体である。
この成分の分子量は大抵、１７０ないし１００００ｇ／モル、好ましくは５００ないし５０００ｇ／モル（ＧＰＣにより決定された数平均）の範囲にある。
【００４３】
都合よく使用されるのは、部分式
【化４４】
2008500416.tif 000045
（式中、Ｔは５員環又は６員環を形成する基を表し；及びＬ、Ｇ1及びＧ2は上記定義されたとおりである。）
で表される基の１個以上を含む化合物である。
上記式で表される２個以上のニトロキシル基が、式中のＥが架橋基である下式：
【化４５】
2008500416.tif 000046
に例示されるように、Ｔ部分を介して結合されることにより同じ分子中に存在し得る。
好ましくは、Ｇ1及びＧ2は各々メチル基である。
技術的に重要なのは、ＬがＯ−Ｅ1を表し、及びＥ1がメチレン−ＯＨ、エチレン−ＯＨ、２−プロピレン−ＯＨ又は２−メチル−２−プロピレン−ＯＨを表すところの上記式に従う化合物である。
Ｅ1がＯＨ基を含まない場合、Ｅ1は好ましくは炭素原子数１ないし１８のアルキル基又はシクロヘキシル基である。
Ｅ1が１個のＯＨ基を含む場合、Ｅ1は、炭素原子中心の基であるか又は好ましくは２−メチル−２−プロパノール、２−プロパノール、２，２−ジメチル−１−プロパノール、２−メチル−２−ブタノール、エタノール、１−プロパノール、１−ブタノール、１−ペンタノール、１−ヘキサノール、１−ノナノール、１−デカノール、１−ドデカノール、１−オクタデカノール、２−ブタノール、２−ペンタノール、２−エチル−１−ヘキサノール、シクロヘキサノール、シクロオクタノール、アリルアルコール、フェネチルアルコール又は１−フェニル−１−エタノールから；最も好ましくは２−メチル−２−プロパノール（＝第三ブチルアルコール）又はシクロヘキサノールから形成された二価基である。
Ｅ1が２個のＯＨ基を含む場合、Ｅ1は、炭素原子中心の基であるか又は好ましくは１，２−エタンジオール、１，２−プロパンジオール、１，３−プロパンジオール、１，２−ブタンジオール、１，３−ブタンジオール、１，４−ブタンジオール、２，２−ジメチル−１，３−プロパンジオール、１，２−シクロヘキサンジオール、１，３−シクロヘキサンジオール又は１，４−シクロヘキサンジオールから；最も好ましくは１，４−ブタンジオール、２，２−ジメチル−１，３−プロパンジオール、１，２−シクロヘキサンジオール、１，３−シクロヘキサンジオール又は１，４−シクロヘキサンジオールから形成された二価基である。
Ｅ1が３個のＯＨ基を含む場合、Ｅ1は、炭素原子中心の基であるか又は好ましくはグリセロール、１，１，１−トリス（ヒドロキシメチル）メタン、２−エチル−２−（ヒドロキシメチル）−１，３−プロパンジオール、１，２，４−ブタントリオール又は１，２，６−ヘキサントリオールから；最も好ましくはグリセロール、１，１，１−トリス（ヒドロキシメチル）メタン、２−エチル−２−（ヒドロキシメチル）−１，３−プロパンジオ
ールから形成された二価基である。
【００４４】
成分（Ｃ）の化合物の一部である場合に、有益なヒンダードアミンは、一般式：
【化４６】
2008500416.tif 000047
（式中、Ｌは上記されたとおりであり、及びＧ1及びＧ2の各々は、独立して、水素原子又はメチル基より選択される。）
で表されるものを含む。また含まれるのは、１分子当り１個以上のヒンダードアミン及び１個以上の飽和アミンオキシドを含むアミンオキシドである。好ましくは、アルコキシアミン又はヒドロキシアルコキシアミン類の立体障害性アミン、すなわち式中のＬが−Ｏ−Ｅ1を表すものである。
より好ましくは、本成分（Ｃ）の立体障害性アミン化合物は、群ａ’）ないしｍ’）の下で以下記載される式及び化合物に一致する。
ａ’）式
【化４７】
2008500416.tif 000048
（式中、
ｎ1は１ないし４の数であり、Ｇ及びＧ1は互いに独立して、水素原子又はメチル基を表し、
Ｇ11は、Ｏ、ヒドロキシル基、炭素原子数１ないし１８のアルコキシ基、炭素原子数５ないし１２のシクロアルコキシ基、炭素原子数７ないし１５のフェニルアルコキシ基を表すか；又はＧ11は、各々１ないし３個のＯＨ基により脂肪族部分において置換された炭素原子数１ないし１８のアルコキシ基、炭素原子数５ないし１２のシクロアルコキシ基又は炭素原子数７ないし１５のフェニルアルコキシ基を表し；Ｇ11は好ましくは炭素原子数１ないし１２のアルコキシ基又はシクロヘキシルオキシ基又は炭素原子数２ないし８のヒドロキシアルコキシ基、とりわけオクチルオキシ基、シクロヘキシルオキシ基又は２−ヒドロキシ−２−メチルプロポキシ基を表し、及び
ｎ1が１である場合、Ｇ12は、水素原子、中断されていないか又は１個以上の酸素原子
、ＣＯＯ及び／又はＣＯＮＨ基により中断された炭素原子数１ないし１８のアルキル基を表すか、又はシアノエチル基、ベンゾイル基、グリシジル基、脂肪族の、脂環式の、芳香脂肪族の、不飽和の又は芳香族カルボン酸、カルバミン酸又はリン含有の酸の一価基又は一価シリル基を表し、好ましくは２ないし１８個の炭素原子を有する脂肪族カルボン酸の
、７ないし１５個の炭素原子を有する脂環式カルボン酸の、又は３ないし５個の炭素原子を有するα，β−不飽和カルボン酸又は７ないし１５個の炭素原子を有する芳香族カルボン酸の基を表し、前記各々のカルボン酸は、１個ないし３個の−ＣＯＯＺ12基（式中、Ｚ12はＨ、炭素原子数１ないし２０のアルキル基、炭素原子数３ないし１２のアルケニル基、炭素原子数５ないし７のシクロアルキル基、フェニル基又はベンジル基を表す。）により脂肪族、脂環式又は芳香族部分において置換され得、
ｎ1が２である場合、Ｇ12は、炭素原子数２ないし１２のアルキレン基、炭素原子数４
ないし１２のアルケニレン基、キシリレン基、脂肪族の、脂環式の、芳香脂肪族の又は芳香族のジカルボン酸、ジカルバミン酸又はリン含有の酸の二価基又は二価シリル基を表し、好ましくは炭素原子数２ないし３６の脂肪族ジカルボン酸の、又は炭素原子数８ないし１４の脂環式又は芳香族ジカルボン酸の或いは炭素原子数８ないし１４の脂肪族、脂環式又は芳香族ジカルバミン酸の基を表し、前記各々のジカルボン酸は１個又は２個の−ＣＯＯＺ12基により脂肪族、脂環式又は芳香族部分において置換され得、
ｎ1が３である場合、Ｇ12は、−ＣＯＯＺ12により脂肪族、脂環式又は芳香族部分にお
いて置換されていてもよい脂肪族、脂環式又は芳香族トリカルボン酸の、芳香族トリカルバミン酸の或いはリン含有の酸の三価基を表すか、又は三価シリル基を表し、好ましくはベンゼントリカルボ酸のニトリロ三酢酸のトリアシル基を含む基であり、
及びｎ1が４である場合、Ｇ12は、脂肪族、脂環式又は芳香族テトラカルボン酸の四価
基を表す。）
で表される化合物。
【００４５】
上述されたカルボキシル基は、部分式（−ＣＯ）xＲ（式中、ｘは、ｎ1に対して上記定義されたとおりであり、及びＲの意味は上記与えられた定義から生じる。）で表される基を意味する。
２０個までの炭素原子を有するアルキル基は、例えば、メチル基、エチル基、ｎ−プロピル基、ｎ−ブチル基、第二ブチル基、第三ブチル基、ｎ−ヘキシル基、ｎ−オクチル基、２−エチルヘキシル基、ｎ−ノニル基、ｎ−デシル基、ｎ−ウンデシル基、ｎ−ドデシル基、ｎ−トリデシル基、ｎ−テトラデシル基、ｎ−ヘキサデシル基又はｎ−オクタデシル基である。
炭素原子数１ないし１８のアルコキシ基Ｇ11は例えば、メトキシ基、エトキシ基、プロポキシ基、イソプロポキシ基、ブトキシ基、イソブトキシ基、ペンチルオキシ基、イソペンチルオキシ基、ヘキシルオキシ基、ヘプチルオキシ基、オクチルオキシ基、デシルオキシ基、ドデシルオキシ基、テトラデシルオキシ基、ヘキサデシルオキシ基及びオクタデシルオキシ基である。炭素原子数６ないし１２のアルコキシ基、特にヘプチルオキシ基及びオクチルオキシ基が好ましい。
炭素原子数５ないし１２のシクロアルコキシ基Ｇ11は例えば、シクロペンチルオキシ基、シクロヘキシルオキシ基、シクロヘプチルオキシ基、シクロオクチルオキシ基、シクロデシルオキシ基及びシクロドデシルオキシ基である。炭素原子数５ないし８のシクロアルコキシ基、特にシクロペンチルオキシ基及びシクロヘキシルオキシ基が好ましい。
炭素原子数７ないし９のフェニルアルコキシ基は例えば、ベンジルオキシ基である。
脂肪族部分において１ないし３個のＯＨ基により置換された炭素原子数１ないし１８のアルコキシ基、炭素原子数５ないし１２のシクロアルコキシ基又は炭素原子数７ないし１５のフェニルアルコキシ基としてのＧ11は、炭素原子に結合した水素原子の引き抜きによりにより、好ましくは２−メチル−２−プロパノール（第三ブタノール）、２−プロパノール、２，２−ジメチル−１−プロパノール、２−メチル−２−ブタノール、エタノール、１−プロパノール、１−ブタノール、１−ペンタノール、１−ヘキサノール、１−ノナノール、１−デカノール、１−ドデカノール、１−オクタデカノール、２−ブタノール、２−ペンタノール、２−エチル−１−ヘキサノール、シクロヘキサノール、シクロオクタノール、アリルアルコール、フェネチルアルコール又は１−フェニル−１−エタノール；１，２−エタンジオール、１，２−プロパンジオール、１，３−プロパンジオール、１，
２−ブタンジオール、１，３−ブタンジオール、１，４−ブタンジオール、２，２−ジメチル−１，３−プロパンジオール、１，２−シクロヘキサンジオール、１，３−シクロヘキサンジオール又は１，４−シクロヘキサンジオール；グリセロール、１，１，１−トリス（ヒドロキシメチル）メタン、２−エチル−２−（ヒドロキシメチル）−１，３−プロパンジオール、１，２，４−ブタントリオール又は１，２，６−ヘキサントリオールから形成された基である。
より好ましくは、Ｇ11は、２−メチル−２−プロパノール又はシクロヘキサノール、１，４−ブタンジオール、２，２−ジメチル−１，３−プロパンジオール、１，２−シクロヘキサンジオール、１，３−シクロヘキサンジオール又は１，４−シクロヘキサンジオールから形成される。最も好ましいヒドロキシ基で置換されたＧ11は、２−ヒドロキシ−２−メチルプロポキシ基である。
【００４６】
幾つかのＧ12基の例は、以下に与えられる。
Ｇ12がカルボン酸の一価基である場合、Ｇ12は例えば、アセチル基、カプロイル基、ステアロイル基、アクリロイル基、メタクリロイル基、ベンゾイル基又はβ−（３，５−ジ−第三ブチル−４−ヒドロキシフェニル）プロピオニル基である。
Ｇ12が一価シリル基である場合、Ｇ12は例えば、部分式−（ＣjＨ2j）−Ｓｉ（Ｚ’）2Ｚ”（式中、ｊは２ないし５の範囲内の整数であり、及びＺ’及びＺ”は互いに独立して炭素原子数１ないし４のアルキル基又は炭素原子数１ないし４のアルコキシ基を表す。）で表される基である。
Ｇ12がジカルボン酸の二価基である場合、Ｇ12は例えば、マロニル基、スクシニル基、グルタリル基、アジポイル基、スベロイル基、セバコイル基、マレオイル基、イタコニル基、フタロイル基、ジブチルマロニル基、ジベンジルマロニル基、ブチル（３，５−ジ−第三ブチル−４−ヒドロキシベンジル）マロニル基又はビシクロヘプテンジカルボニル基或いは部分式
【化４８】
2008500416.tif 000049
で表される基である。
Ｇ12がトリカルボン酸の三価基である場合、Ｇ12は例えば、トリメリトイル基、シトリル基又はニトリロトリアセチル基である。
Ｇ12がテトラカルボン酸の四価基である場合、Ｇ12は例えば、ブタン−１，２，３，４−テトラカルボン酸の又はピロメリト酸の四価基である。
Ｇ12がジカルバミン酸の二価基である場合、Ｇ12は例えば、ヘキサメチレンジカルバモイル基又は２，４−トルイレンジカルバモイル基である。
好ましくは、式中のＧ及びＧ1が水素原子を表し、及びＧ11が水素原子又はメチル基を
表し、ｎ1が２であり、及びＧ12が４ないし１２個の炭素原子を有する脂肪族ジカルボン
酸のジアシル基を表すところの化合物である。
【００４７】
ｂ’）式
【化４９】
2008500416.tif 000050
［式中、
ｎ2は１、２又は３の数であり、及びＧ、Ｇ1及びＧ11はａ’）の下で定義されたとおりであり、
Ｇ13は、水素原子、炭素原子数１ないし１２のアルキル基、炭素原子数２ないし５のヒドロキシアルキル基、炭素原子数５ないし７のシクロアルキル基、炭素原子数７又は８のアラルキル基、炭素原子数１ないし１８のアルカノイル基、炭素原子数３ないし５のアルケノイル基、ベンゾイル基又は部分式
【化５０】
2008500416.tif 000051
で表される基を表し、
及びｎ2が１である場合、Ｇ14は、水素原子、炭素原子数１ないし１８のアルキル基、
炭素原子数３ないし８のアルケニル基、炭素原子数５ないし７のシクロアルキル基、ヒドロキシル基により、シアノ基により、アルコキシカルボニル基により又はカルバミド基により又は部分式−ＣＯＮＨ−Ｚで表される基により置換された炭素原子数１ないし４のアルキル基を表すか、又はＧ14は、グリシジル基、部分式−ＣＨ2−ＣＨ（ＯＨ）−Ｚ又は
部分式−ＣＯＮＨ−Ｚ−（式中、Ｚは水素原子、メチル基又はフェニル基又はＺ14が水素原子又は炭素原子数１ないし１８のアルキル基を表すところのＣＨ2−ＯＺ14を表す。）
で表される基を表し；又は
ｎ2が２である場合、Ｇ14は、炭素原子数２ないし１２のアルキレン基、炭素原子数６
ないし１２のアリーレン基、キシリレン基、−ＣＨ2−ＣＨ（ＯＨ）−ＣＨ2基又は−ＣＨ2ＣＨ（ＯＨ）ＣＨ2−Ｏ−Ｄ−Ｏ−基（式中、Ｄは炭素原子数２ないし１０のアルキレン基、炭素原子数６ないし１５のアリーレン基又は炭素原子数６ないし１２のシクロアルキレン基を表す。）を表すか、又は、Ｇ13が、アルカノイル基、アルケノイル基又はベンゾイル基ではないという条件で、Ｇ14は択一的に、１−オキソ−炭素原子数２ないし１２のアルキレン基、脂肪族、脂環式又は芳香族ジカルボン酸又はジカルバミン酸の二価基或いは択一的に基−ＣＯ−を表し得；又は
ｎ2が３である場合、Ｇ14は、基
【化５１】
2008500416.tif 000052
を表し、
又はｎ2が１である場合、Ｇ13及びＧ14は一緒になって、脂肪族、脂環式又は芳香族１
，２−又は１，３−ジカルボン酸の二価基であり得る。］
で表される化合物。
【００４８】
基Ｇ13、Ｇ14及びＤに対する幾つかの例は、以下に与えられる。アルキル置換基は、ａ’）に対して上記定義されたとおりである。
炭素原子数５ないし７のシクロアルキル置換基は特に、シクロヘキシル基である。
炭素原子数７又は８のアラルキル基Ｇ13は特に、フェネチル基又はとりわけベンジル基である。
炭素原子数２ないし５のヒドロキシアルキル基Ｇ13は特に、２−ヒドロキシエチル基又は２−ヒドロキシプロピル基である。
炭素原子数１ないし１８のアルカノイル基Ｇ13は例えば、ホルミル基、アセチル基、プロピオニル基、ブチリル基、オクタノイル基、ドデカノイル基、ヘキサデカノイル基、オクタデカノイル基であるが、好ましくはアセチル基であり、及び炭素原子数３ないし５のアルケノイル基Ｇ13は特にアクリロイル基である。
炭素原子数２ないし８のアルケニル基Ｇ14は例えば、アリル基、メタリル基、２−ブテニル基、２−ペンテニル基、２−ヘキセニル基又は２−オクテニル基である。
ヒドロキシル−、シアノ−、アルコキシカルボニル−又はカルバミド−置換された炭素原子数１ないし４のアルキル基としてのＧ14は例えば、２−ヒドロキシエチル基、２−ヒドロキシプロピル基、２−シアノエチル基、メトキシカルボニルメチル基、２−エトキシカルボニルエチル基、２−アミノカルボニルプロピル基又は２−（ジメチルアミノカルボニル）エチル基である。
炭素原子数２ないし１２のアルキレン基は例えば、エチレン基、プロピレン基、２，２−ジメチルプロピレン基、テトラメチレン基、ヘキサメチレン基、オクタメチレン基、デカメチレン基又はドデカメチレン基である。
炭素原子数６ないし１５のアリーレン置換基は例えば、ｏ−、ｍ−又はｐ−フェニレン基、１，４−ナフチレン基又は４，４−ジフェニレン基である。
炭素原子数６ないし１２のシクロアルキレン基は特に、シクロヘキシレン基である。
１−オキソ−炭素原子数２ないし１２のアルキレン基としてのＧ14は好ましくは、基
【化５２】
2008500416.tif 000053
である。
【００４９】
ｃ’）式
【化５３】
2008500416.tif 000054
［式中、
ｎ3は１又は２の数であり、Ｇ、Ｇ1及びＧ11は、ａ’）の下で定義されたとおりであり、及びｎ3が１である場合、Ｇ15及びＧ’15は独立して、炭素原子数１ないし１２のアル
キル基、炭素原子数２ないし１２のアルケニル基、炭素原子数７ないし１２のアラルキル基を表すか、又はＧ15はまた水素原子を表すか、又はＧ15及びＧ’15は一緒になって炭素原子数２ないし８のアルキレン基、炭素原子数５ないし１５のアルケニレン基、炭素原子数２ないし８のヒドロキシアルケニレン基又は炭素原子数４ないし２２のアシルオキシアルキレン基を表し、及びｎ3が２である場合、Ｇ15及びＧ’15は一緒に（ＣＨ2）2Ｃ（Ｃ
Ｈ2−）2基を表す。］
で表される化合物。
炭素原子数２ないし８のアルキレン基又は炭素原子数２ないし８のヒドロキシアルキレン基Ｇ15及びＧ’15は例えば、エチレン基、１−メチル−エチレン基、プロピレン基、２−エチルプロピレン基又は２−エチル−２−ヒドロキシメチルプロピレン基である。
炭素原子数４ないし２２のアシルオキシアルキレン基Ｇ15及びＧ’15は例えば、２−エチル−２−アセトキシメチルプロピレン基である。
【００５０】
ｄ’）式
【化５４】
2008500416.tif 000055
【化５５】
2008500416.tif 000056
【化５６】
2008500416.tif 000057
［式中、
ｎ4は１又は２の数であり、Ｇ、Ｇ1及びＧ11は、ａ’）の下で定義されたとおりであり
Ｇ16は、水素原子、炭素原子数１ないし１２のアルキル基、アリル基、ベンジル基、グリシジル基又は炭素原子数２ないし６のアルコキシアルキル基を表し、及びｎ4が１であ
る場合、Ｇ17は、水素原子、炭素原子数１ないし１２のアルキル基、炭素原子数３ないし
５のアルケニル基、炭素原子数７ないし９のアラルキル基、炭素原子数５ないし７のシクロアルキル基、炭素原子数２ないし４のヒドロキシアルキル基、炭素原子数２ないし６のアルコキシアルキル基、炭素原子数６ないし１０のアリール基、グリシジル基又は部分式−（ＣＨ2）p−ＣＯＯ−Ｑ又は−（ＣＨ2）p−Ｏ−ＣＯ−Ｑ（式中、ｐは１又は２であり、及びＱは炭素原子数１ないし４のアルキル基又はフェニル基を表す。）で表される基を表し、及びｎ4が２である場合には、Ｇ17は、炭素原子数２ないし１２のアルキレン基、
炭素原子数４ないし１２のアルケニレン基、炭素原子数６ないし１２のアリーレン基、部分式−（ＣＨ2）−ＣＨ（ＯＨ）−ＣＨ2−Ｏ−Ｄ’−Ｏ−ＣＨ2−ＣＨ（ＯＨ）−ＣＨ2−（式中、Ｄ’は炭素原子数２ないし１０のアルキレン基、炭素原子数６ないし１５のアリーレン基又は炭素原子数６ないし１２のシクロアルキレン基を表す。）で表される基、又は部分式−ＣＨ2ＣＨ（ＯＤ”）ＣＨ2−（ＯＣＨ2−ＣＨ（ＯＤ”）ＣＨ2）2−（式中、
Ｄ”は水素原子、炭素原子数１ないし１８のアルキル基、アリル基、ベンジル基、炭素原子数２ないし１２のアルカノイル基又はベンゾイル基を表す。）で表される基を表し、
Ｔ1及びＴ2は、互いに独立して水素原子、炭素原子数１ないし１８のアルキル基又は未置換の又はハロゲン−又は炭素原子数１ないし４のアルキル基により置換された炭素原子数６ないし１０のアリール基又は炭素原子数７ないし９のアラルキル基を表すか、又は
Ｔ1及びＴ2はそれらを結合する炭素原子と一緒になって炭素原子数５ないし１４のシクロアルカン環を形成する。］
で表される化合物。
【００５１】
炭素原子数１ないし１２のアルキル置換基は例えば、メチル基、エチル基、ｎ−プロピル基、ｎ−ブチル基、第二ブチル基、第三ブチル基、ｎ−ヘキシル基、ｎ−オクチル基、２−エチルヘキシル基、ｎ−ノニル基、ｎ−デシル基、ｎ−ウンデシル基又はｎ−ドデシル基である。
炭素原子数１ないし１８のアルキル置換基は例えば、上述の基及び他には例えば、ｎ−トリデシル基、ｎ−テトラデシル基、ｎ−ヘキサデシル基又はｎ−オクタデシル基であり得る。
炭素原子数２ないし６のアルコキシアルキル置換基は例えば、メトキシメチル基、エトキシメチル基、プロポキシメチル基、第三ブトキシメチル基、エトキシエチル基、エトキシプロピル基、ｎ−ブトキシエチル基、第三ブトキシエチル基、イソプロポキシエチル基又はプロポキシプロピル基である。
炭素原子数３ないし５のアルケニル基Ｇ17は例えば、１−プロペニル基、アリル基、メタリル基、２−ブテニル基又は２−ペンテニル基である。
炭素原子数７ないし９のアラルキル基Ｇ17、Ｔ1及びＴ2は特に、フェネチル基又はとりわけベンジル基である。Ｔ1及びＴ2が炭素原子と一緒になってシクロアルカン環を形成する場合には、例えば、シクロペンタン、シクロヘキサン、シクロオクタン又はシクロドデカン環である。
炭素原子数２ないし４のヒドロキシアルキル基Ｇ17は例えば、２−ヒドロキシエチル基、２−ヒドロキシプロピル基、２−ヒドロキシブチル基又は４−ヒドロキシブチル基である。
炭素原子数６ないし１０のアリール基Ｇ17、Ｔ1及びＴ2は特に、未置換の又はハロゲン原子又は炭素原子数１ないし４のアルキル基により置換されたフェニル基又はα−又はβ−ナフチル基である。
炭素原子数２ないし１２のアルキレン基Ｇ17は例えば、エチレン基、プロピレン基、２，２−ジメチルプロピレン基、テトラメチレン基、ヘキサメチレン基、オクタメチレン基、デカメチレン基又はドデカメチレン基である。
炭素原子数４ないし１２のアルキレン基Ｇ17は特に、２−ブテニレン基、２−ペンテニレン基又は３−ヘキセニレン基である。
炭素原子数６ないし１２のアリーレン基Ｇ17は例えば、ｏ−、ｍ−又はｐ−フェニレン基、１，４−ナフチレン基又は４，４’−ジフェニレン基である。
炭素原子数２ないし１２のアルカノイル基Ｄ”は例えば、プロピオニル基、ブチリル基、オクタノイル基、ドデカノイル基であるが、好ましくはアセチル基である。
炭素原子数２ないし１０のアルキレン基、炭素原子数６ないし１５のアリーレン基又は炭素原子数６ないし１２のシクロアルキレン基Ｄ’は例えば、（ｂ’）の下でＤに与えられた定義の一つである。
【００５２】
ｅ’）式（１ｅ）
【化５７】
2008500416.tif 000058
［式中、ｎ5は、１又は２の数であり、及びＧ18は部分式
【化５８】
2008500416.tif 000059
（式中、Ｇ及びＧ11は、ａ’）の下で定義されたとおりであり、及びＧ1及びＧ2は水素原子、メチル基を表すか又は、一緒になって置換基＝Ｏを表し、
Ｅは−Ｏ−又は−ＮＤ”’−を表し、
Ａは炭素原子数２ないし６のアルキレン基又は−（ＣＨ2）3−Ｏ−を表し及び
ｘ1は０又は１の数であり、
Ｄ”’は水素原子、炭素原子数１ないし１２のアルキル基、炭素原子数２ないし１２のアルキレン−Ｎ（ＤV）2基、炭素原子数２ないし５のヒドロキシアルキル基又は炭素原子数５ないし７のシクロアルキル基を表し、
式中のＤVは独立して水素原子又はブチル基を表す。）で表される基を表し、
Ｇ19はＧ18と同一であるか又は基−Ｎ（Ｇ21）（Ｇ22）、−ＯＧ23、−Ｎ（Ｈ）（ＣＨ2ＯＧ23）又は−Ｎ（ＣＨ2ＯＧ23）2の一つであり、
ｎ5が１である場合には、Ｇ20は、Ｇ18はＧ19と同一であり、及びｎ5＝２である場合には、−Ｅ−ＤIV−Ｅ−基（式中、ＤIVは、炭素原子数２ないし８のアルキレン基又は１又は２個の−ＮＧ21−基により中断された炭素原子数２ないし８のアルキレン基を表す。）を表し、
Ｇ21は、水素原子、炭素原子数１ないし１２のアルキル基、シクロヘキシル基、ベンジル基又は炭素原子数１ないし４のヒドロキシアルキル基又は式
【化５９】
2008500416.tif 000060
で表される基を表し、
Ｇ22は炭素原子数１ないし１２のアルキル基、シクロヘキシル基、ベンジル基又は炭素原子数１ないし４のヒドロキシアルキル基を表し、及び
Ｇ23は水素原子、炭素原子数１ないし１２のアルキル基又はフェニル基を表すか、又はＧ21及びＧ22は一緒になって炭素原子数４又は５のアルキレン基又は炭素原子数４又は５のオキサアルキレン基、例えば−ＣＨ2ＣＨ2−Ｏ−ＣＨ2ＣＨ2−、又は部分式−ＣＨ2Ｃ
Ｈ2−Ｎ（Ｇ11）−ＣＨ2ＣＨ2−で表される基を表す。］
で表される化合物。
【００５３】
群ｅ’）に従う化合物中の置換基の幾つかの例は、以下に与えられる。
炭素原子数１ないし１２のアルキル置換基は例えば、メチル基、エチル基、ｎ−プロピル基、ｎ−ブチル基、第二ブチル基、第三ブチル基、ｎ−ヘキシル基、ｎ−オクチル基、２−エチルヘキシル基、ｎ−ノニル基、ｎ−デシル基、ｎ−ウンデシル基又はｎ−ドデシル基である。
ヒドロキシアルキル置換基は例えば、２−ヒドロキシエチル基、２−ヒドロキシプロピル基、３−ヒドロキシプロピル基、２−ヒドロキシブチル基又は４−ヒドロキシブチル基である。
炭素原子数５ないし７のシクロアルキル置換基は例えば、シクロペンチル基、シクロヘキシル基又はシクロヘプチル基である。シクロヘキシル基が好ましい。
炭素原子数２ないし６のアルキレン基Ａは例えば、エチレン基、プロピレン基、２，２−ジメチルプロピレン基、テトラメチレン基又はヘキサメチレン基である。
Ｇ21及びＧ22が一緒になって炭素原子数４又は５のアルキレン基又はオキサアルキレン基を表す場合、それらは例えば、テトラメチレン基、ペンタメチレン基又は３−オキサペンタメチレン基である。
【００５４】
ｆ’）式
【化６０】
2008500416.tif 000061
（式中、Ｇ11はａ’）の下で定義されたとおりである。）
で表される化合物。
【００５５】
ｇ’）繰り返し構造単位が２，２，６，６−テトラアルキルピペリジニル基を含有する
オリゴマー又はポリマー化合物、特にポリエステル、ポリエーテル、ポリアミド、ポリアミン、ポリウレタン、ポリウレア、ポリアミノトリアジン、ポリ（メタ）アクリレート、ポリ（メタ）アクリルアミド及びそのような基を含有するこれらのコポリマー。
この類からの２，２，６，６−ポリアルキルピペリジン化合物の例は、以下の式で表される化合物である。ｍ1ないしｍ14は２ないしおよそ２００の数であり、好ましくは２な
いし１００であり、例えば２ないし５０、２ないし４０、３ないし４０又は４ないし１０である。
以下に列挙されるオリゴマー又はポリマー化合物における自由原子価を飽和する末端基の意味は、前記化合物の調製に使用される方法による。末端基はさらに、化合物の合成後にまた変性され得る。
【００５６】
ポリマー化合物の例は以下のとおりである：
１）式
【化６１】
2008500416.tif 000062
（式中、Ｇ24、Ｇ25、Ｇ26、Ｇ27及びＧ28は互いに独立して直接結合又は炭素原子数１ないし１０のアルキレン基を表し、Ｇ11はａ’）の下で定義されたとおりであり及びｍ17は１ないし５０の数である。）
で表される化合物。
該化合物において、＞Ｃ＝Ｏ基に結合した末端基は例えば、
【化６２】
2008500416.tif 000063
であり得及び酸素原子に結合した末端基は例えば、
【化６３】
2008500416.tif 000064
であり得る。
【００５７】
２）式
【化６４】
2008500416.tif 000065
［式中、記号ｍ18は１ないし１５の数を表し；
Ｒ12は、炭素原子数２ないし１２のアルキレン基、炭素原子数４ないし１２のアルケニレン基、炭素原子数５ないし７のシクロアルキレン基、炭素原子数５ないし７のシクロアルキレン−ジ（炭素原子数１ないし４のアルキレン）基、炭素原子数１ないし４のアルキレンジ（炭素原子数５ないし７のシクロアルキレン）基、フェニレンジ（炭素原子数１ないし４のアルキレン）基又は１，４−ピペラジンジイル基により、−Ｏ−により又はＸ1
が炭素原子数１ないし１２のアシル基又は（炭素原子数１ないし１２のアルコキシ）カルボニル基であるか又は水素原子を除いて以下に与えられるＲ14の定義の一つを有する＞Ｎ−Ｘ1により中断された炭素原子数４ないし１２のアルケニレン基を表すか；又はＲ12は
部分式：
【化６５】
2008500416.tif 000066
で表される基を表し；
Ｘ2は、炭素原子数１ないし１８のアルキル基、未置換の又は１、２又は３個の炭素原
子数１ないし４のアルキル基により置換された炭素原子数５ないし１２のシクロアルキル基；未置換の又は１、２又は３個の炭素原子数１ないし４のアルキル基又は炭素原子数１ないし４のアルコキシ基により置換されたフェニル基；未置換の又はフェニル基上で１、２又は３個の炭素原子数１ないし４のアルキル基により置換された炭素原子数７ないし９のフェニルアルキル基を表し；
基Ｘ3は、互いに独立して炭素原子数２ないし１２のアルキレン基を表し；
基Ａは互いに独立して−ＯＲ13−、−Ｎ（Ｒ14）（Ｒ15）又は部分式
【化６６】
2008500416.tif 000067
で表される基を表し；
同一であるか又は異なるＲ13、Ｒ14及びＲ15は、水素原子、炭素原子数１ないし１８のアルキル基、未置換の又は１、２又は３個の炭素原子数１ないし４のアルキル基により置換された炭素原子数５ないし１２のシクロアルキル基；炭素原子数３ないし１８のアルケニル基、未置換の又は１、２又は３個の炭素原子数１ないし４のアルキル基又は炭素原子数１ないし４のアルコキシ基により置換されたフェニル基；未置換の又はフェニル基上で１、２又は３個の炭素原子数１ないし４のアルキル基により置換された炭素原子数７ないし９のフェニルアルキル基；−ＯＨにより、炭素原子数１ないし８のアルコキシ基により、ジ（炭素原子数１ないし４のアルキル）アミノ基により又はＹが−Ｏ−、−ＣＨ2−、
−ＣＨ2ＣＨ2−又は＞Ｎ−ＣＨ3を表すところの部分式
【化６７】
2008500416.tif 000068
により２、３又は４位において置換されたテトラヒドロフルフリル基又は炭素原子数２ないし４のアルキル基を表し；
又は−Ｎ（Ｒ14）（Ｒ15）は付加的に以下の部分式で表される基を表し；
Ｘは−Ｏ−又は＞Ｎ−Ｒ16を表し；
Ｒ16は、水素原子、炭素原子数１ないし１８のアルキル基、炭素原子数３ないし１８のアルケニル基、未置換の又は１、２又は３個の炭素原子数１ないし４のアルキル基により置換された炭素原子数５ないし１２のシクロアルキル基；未置換の又はフェニル基上で１、２又は３個の炭素原子数１ないし４のアルキル基により置換された炭素原子数７ないし９のフェニルアルキル基；テトラヒドロフルフリル基、部分式（２ｇV）
【化６８】
2008500416.tif 000069
で表される基、又は−ＯＨ、炭素原子数１ないし８のアルコキシ基、ジ（炭素原子数１ないし４のアルキル）アミノ基により２、３又は４位上で置換された炭素原子数２ないし４のアルキル基を表すか又は上記部分式で表される基を表し；
Ｒ11は、Ｒ16に与えられた定義の一つを有し；及び
基Ｂは、互いに独立して、上記の化合物について与えられた定義の一つをを有し、例えば米国特許第６，１１７，９９５号明細書に記載されているようなものである。］
で表される化合物。
【００５８】
３）式
【化６９】
2008500416.tif 000070
［式中、Ｇ11は、（ａ’）の下で定義されたとおりであり、Ｇ29及びＧ32は、互いに独立して直接結合又は−Ｎ（Ｘ1）−ＣＯ−Ｘ2−ＣＯ−Ｎ（Ｘ3）−基（式中、Ｘ1及びＸ3は
互いに独立して水素原子、炭素原子数１ないし８のアルキル基、炭素原子数５ないし１２のシクロアルキル基、フェニル基、炭素原子数７ないし９のフェニルアルキル基又は部分式
【化７０】
2008500416.tif 000071
で表される基を表し、及びＸ2は直接結合又は炭素原子数１ないし４のアルキレン基を表
す。）を表し、Ｇ30、Ｇ31、Ｇ34及びＧ35は互いに独立して水素原子、炭素原子数１ないし３０のアルキル基、炭素原子数５ないし１２のシクロアルキル基又はフェニル基を表し、Ｇ33は、水素原子、炭素原子数１ないし３０のアルキル基、炭素原子数５ないし１２の
シクロアルキル基、炭素原子数７ないし９のフェニルアルキル基、フェニル基又は上記部分式で表される基を表し、及びｍ19は１ないし５０の数である。］
で表される化合物。
群３）の化合物において、２，５−ジオキソピロリジン環に結合した末端基は、例えば水素原子であり得、及び−Ｃ（Ｇ34）（Ｇ35）−基に結合した末端基は、例えば
【化７１】
2008500416.tif 000072
であり得る。
【００５９】
４）式
【化７２】
2008500416.tif 000073
で表されるポリアミンと塩化シアヌルとの反応により得られた中間体生成物を、式
【化７３】
2008500416.tif 000074
で表される化合物と反応させることにより得られ得る生成物
（式中、ｍ’20、ｍ”20及びｍ”’20は互いに独立して２ないし１２の数であり、Ｇ36は、水素原子、炭素原子数１ないし１２のアルキル基、炭素原子数５ないし１２のシクロアルキル基、フェニル基又は炭素原子数７ないし９のフェニルアルキル基を表し、及び
Ｇ11は、ａ’）の下で定義されたとおりである。）。
【００６０】
一般的に、上述の反応生成物は、例えば以下の３つの式で表される化合物により代表される。それはまた、これら３つの化合物の混合物の形態でもあり得る：
【化７４】
2008500416.tif 000075
【化７５】
2008500416.tif 000076
【化７６】
2008500416.tif 000077
。
【００６１】
５）式
【化７７】
2008500416.tif 000078
（式中、Ｇ11は、（ａ’）の下で定義されたとおりであり、Ｇ37は、炭素原子数１ないし１０のアルキル基、炭素原子数５ないし１２のシクロアルキル基、炭素原子数１ないし４のアルキル基で置換された炭素原子数５ないし１２のシクロアルキル基、フェニル基又は炭素原子数１ないし１０のアルキル基で置換されたフェニル基を表し、Ｇ38は、炭素原子数３ないし１０のアルキレン基を表し及びｍ21は１ないし５０の数である。）
で表される化合物。
上記式で表される化合物において、ケイ素原子に結合された末端基は例えば、（Ｇ37）3Ｓｉ−Ｏ−であり得、及び酸素原子に結合された末端基は例えば、−Ｓｉ（Ｇ37）3であり得る。
ｍ21が３ないし１０の数である場合には、上記式で表される化合物はまた環状化合物の形態にあり得、すなわち、その場合、構造式中に示される自由原子価が直接結合を形成する。
【００６２】
６）式
【化７８】
2008500416.tif 000079
（式中、Ｅは、（ｅ’）の下で定義されたとおりの−Ｏ−又は−ＮＤ”’−を表し、Ｔ3
は、エチレン基又は１，２−プロピレン基を表し、アルキルアクリレート又はメタクリレートとのα−オレフィンコポリマー；好ましくは、エチレンとエチルアクリレートのコポリマーから誘導された繰り返し構造単位を表し、及び式中ｋは２ないし１００である。）で表される化合物。
【００６３】
７）式
【化７９】
2008500416.tif 000080
［式中、ｍは１ないし１００であり；
Ｇ50は、炭素原子数１ないし１８の直線状の又は枝分れ鎖アルキレン基、炭素原子数５ないし８のシクロアルキレン基、炭素原子数５ないし８のシクロアルケニレン基、炭素原子数３ないし１８のアルケニレン基、フェニル基により又は１個又は２個の炭素原子数１ないし４のアルキル基により置換されたフェニル基により置換された炭素原子数１ないし４の直線状の又は枝分れ鎖アルキレン基を表し（但し、式において連続する障害性アミン部分は、ヘッドトゥヘッド（ｈｅａｄ  ｔｏ  ｈｅａｄ）又はヘッドトゥテイル（ｈｅａｄ  ｔｏ  ｔａｉｌ）のどちらかの型で方向付けされ得る。）；
Ｔ4は水素原子を表し又は
Ｔ4は
【化８０】
2008500416.tif 000081
を表し；
Ｇ55は、炭素原子数１ないし１８の直線状の又は枝分れ鎖アルキレン基、炭素原子数５ないし８のシクロアルキレン基又はシクロアルケニレン基、フェニレン基又は５−アミノ−１−アミノメチル−１，３，３−トリメチルシクロヘキサン及び−ＮＨ−キシリレン−ＮＨ−を包含する炭素原子数２ないし１８の−ＮＨ−アルキレン−ＮＨ−を表し；
Ｔ5は炭素原子数１ないし４のアルキル基；
【化８１】
2008500416.tif 000082
を表す。］
で表される化合物。
【００６４】
上で示されたオリゴマー及びポリマー化合物において、アルキル基の例は、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基、オクタデシル基、エイコシル基及びドコシル基であり；
シクロアルキル基の例は、シクロペンチル基、シクロヘキシル基、シクロヘプチル基及びシクロオクチル基であり；
炭素原子数７ないし９のフェニルアルキル基の例はベンジル基であり；及び
アルキレン基の例は、エチレン基、プロピレン基、トリメチレン基、テトラメチレン基、ペンタメチレン基、２，２−ジメチルトリメチレン基、ヘキサメチレン基、トリメチルヘキサメチレン基、オクタメチレン基及びデカメチレン基である。
【００６５】
ｈ’）式
【化８２】
2008500416.tif 000083
（式中、ｎ6は１又は２の数であり、Ｇ及びＧ11は、ａ’）の下で定義されたとおりであ
り、及びＧ14はｂ’）の下で定義されたとおりであるが、Ｇ14は、−ＣＯＮＨ−Ｚ及び−ＣＨ2−ＣＨ（ＯＨ）−ＣＨ2−Ｏ−Ｄ−Ｏ−であり得ない。）
）で表される化合物。
【００６６】
ｉ’）式
【化８３】
2008500416.tif 000084
［式中、基Ｇ39は、互いに独立して式
【化８４】
2008500416.tif 000085
（式中、Ｇ40は、炭素原子数１ないし１２のアルキル基又は炭素原子数５ないし１２のシクロアルキル基を表し、Ｇ41は、炭素原子数２ないし１２のアルキレン基を表し及びＧ42は、上記Ｇ11に定義されたとおりである。）で表される基を表す。］で表される化合物。
アルキル基は例えば、炭素原子数１ないし４のアルキル基、特にメチル基、エチル基、プロピル基又はブチル基である。
シクロアルキル基は好ましくはシクロヘキシル基である。
アルキレン基は例えば、エチレン基、プロピレン基、トリメチレン基、テトラメチレン基、ペンタメチレン基、２，２−ジメチルトリメチレン基又はヘキサメチレン基である。
アルケニル基は好ましくはアリル基である。
フェニルアルキル基は好ましくはベンジル基である。
アシル基は好ましくはアセチル基である。
【００６７】
ｊ’）式
【化８５】
2008500416.tif 000086
［式中、Ｇ、Ｇ11は上で定義されたとおりであり及び
ｎ7が１である場合には、Ｔ7は、水素原子、炭素原子数１ないし１２のアルキル基、炭素原子数３ないし５のアルケニル基、炭素原子数７ないし９のアラルキル基、炭素原子数５ないし７のシクロアルキル基、炭素原子数２ないし４のヒドロキシアルキル基、炭素原子数２ないし６のアルコキシアルキル基、炭素原子数６ないし１０のアリール基、グリシジル基、式−（ＣＨ2）t−ＣＯＯ−Ｑ又は−（ＣＨ2）t−Ｏ−ＣＯ−Ｑ（式中、ｔは１又は２であり、及びＱは炭素原子数１ないし４のアルキル基又はフェニル基を表す。）で表される基を表すか；又は
ｎ7が２である場合には、Ｔ7は、炭素原子数２ないし１２のアルキレン基、炭素原子数６ないし１２のアリーレン基、基−ＣＨ2ＣＨ（ＯＨ）−ＣＨ2−Ｏ−Ｘ−Ｏ−ＣＨ2−Ｃ
Ｈ（ＯＨ）−ＣＨ2−（式中、Ｘは炭素原子数２ないし１０のアルキレン基、炭素原子数
６ないし１５のアリーレン基又は炭素原子数６ないし１２のシクロアルキレン基を表す。）又は基−ＣＨ2ＣＨ（ＯＺ’）ＣＨ2−（ＯＣＨ2−ＣＨ（ＯＺ’）ＣＨ2）2−（式中、
Ｚ’は水素原子、炭素原子数１ないし１８のアルキル基、アリル基、ベンジル基、炭素原子数２ないし１２のアルカノイル基又はベンゾイル基を表す。）を表す。］
で表される化合物。
【００６８】
ｋ’）式
【化８６】
2008500416.tif 000087
（式中、Ｇ、Ｇ11は上で定義されたとおりである。）
で表される化合物。
【００６９】
ｌ’）式
【化８７】
2008500416.tif 000088
（式中、Ｇ、Ｇ11は上で定義されたとおりである。）
で表される化合物。
【００７０】
ｍ’）式（１ｍ）
【化８８】
2008500416.tif 000089
［式中、Ｇは上で定義されたとおりであり、ｎ8は１、２又は３であり、ｎ8が１である場合には、Ｇ51は−Ｇ50−Ｏ−ＣＯ−Ｇ56を表し；Ｇ52は−Ｏ−ＣＯ−Ｇ56を表し；及びＧ53は水素原子を表し；ここでＧ56はアルキル基又は−ＮＨ−炭素原子数１ないし１８のアルキル基又は−ＮＨ−炭素原子数５ないし８のシクロアルキル基を表し；
ｎ8が２である場合には、Ｇ51は炭素原子数１ないし１８のアルキレン基、炭素原子数
３ないし１８のヒドロキシアルキレン基、炭素原子数５ないし８のシクロアルキレン基、炭素原子数５ないし８のシクロアルケニレン基又はヒドロキシシクロアルキレン基、炭素原子数３ないし１８のアルケニレン基、又は炭素原子数１ないし４の直線状又は枝分れ鎖アルキレン基又はフェニル基により又は１個又は２個の炭素原子数１ないし４のアルキル基で置換されたフェニル基により置換された炭素原子数２ないし４のヒドロキシアルキレン基を表すか；又はＧ51は脂肪族、脂環式、芳香脂肪族又は芳香族ジカルボン酸の又はジカルバミン酸の二価アシル基を表し、好ましくは、炭素原子数２ないし１８の脂肪族ジカルボン酸の、又は炭素原子数８ないし１４の脂環式又は芳香族ジカルボン酸のアシル基を表し、
ｎ8が３である場合には、Ｇ51は炭素原子数１ないし１８のアルカントリイル基、炭素
原子数３ないし１８のヒドロキシアルカントリイル基、炭素原子数５ないし８のシクロアルカントリイル基、炭素原子数５ないし８のシクロアルケントリイル基、炭素原子数３ないし１８のアルケントリイル基、フェニル基により又は１個又は２個の炭素原子数１ないし４のアルキル基により置換されたフェニル基により置換された炭素原子数１ないし４の直線状又は枝分れ鎖アルカントリイル基を表し；
ｎ8が２又は３である場合には、Ｇ52は水素原子；−Ｏ−Ｇ12；−Ｎ（Ｇ13）Ｇ14；−
Ｏ−Ｇ15；−ＣＯＯ−Ｔ7を表すか；又は式
【化８９】
2008500416.tif 000090
で表される基の一つを表し、及び
Ｇ53は水素原子を表すか又は、Ｇ52が−Ｏ−Ｇ15である場合にはＯ−Ｇ’15を表すか；
又はＧ52及びＧ53は一緒になって＝Ｏを表すか；又は式
【化９０】
2008500416.tif 000091
で表される基を表し、
上記各式中、Ｇ11及びＧ12は上記ａ’）の下でｎ1が１である場合に定義されたとおり
であり；Ｇ13及びＧ14は上記ｂ’）の下でｎ2が１である場合に定義されたとおりであり
；Ｇ15及びＧ’15は上記ｃ’）の下でｎ3が１である場合に定義されたとおりであり；Ｇ18、Ｇ19、Ａ、Ｅ、ＤIV、ｘ1は、上記ｅ’）の下で定義されたとおりであり；Ｔ7は上記
（ｊ’）の下でｎ7が１である場合に定義されたとおりであり；Ｇ54はａ’）の下でｎ1が２である場合にＧ12に定義されたとおりであり；Ｇ55はｂ’）の下でｎ2が２である場合
にＧ14に定義されたとおりであり；Ｇ56はｊ’）の下でｎ7が２である場合にＴ7に定義されたとおりである。］
で表される化合物。
【００７１】
アシル基は、好ましくは炭素原子数２ないし１８のカルボン酸の残基であり；一価アシル基の例は、脂肪族又は不飽和脂肪族カルボン酸又はカルバミン酸のアシル基、脂環式カルボン酸又はカルバミン酸のアシル基、又はアセチル基、プロピオニル基、ブチリル基、（メタ）アクリロイル基並びにステアロイル基、ベンゾイル基、シンナモイル基のような芳香族酸のアシル基を包含し；脂肪族又は不飽和脂肪族ジカルボン酸又はジカルバミン酸、又は脂環式ジカルボン酸又はジカルバミン酸の二価アシル基、又はシュウ酸、マレイン酸、コハク酸、フタル酸等のような芳香族ジカルボン酸の二価アシル基；脂肪族又は不飽和脂肪族、又は脂環式トリカルボン酸又はトリカルバミン酸の三価アシル基、又は芳香族トリカルボン酸又はトリカルバミン酸の三価アシル基、又は１，３，５−トリス［６−カルボキシアミノヘキシル］−２，４，６−トリオキソ−ｓ−トリアジンのような炭素原子数１２ないし２４のシアヌル酸のトリス（アルキルカルバミン酸）誘導体の三価アシル基、又は１，２，３，４−ブタンテトラカルボン酸、１，２，３，４−ブテ−２−エンテトラカルボン酸、１，２，３，５−ペンタンテトラカルボン酸及び１，２，４，５−ペンタンテトラカルボン酸のような脂肪族、脂環式又は芳香族テトラカルボン酸の四価アシル基である。
アルキル基は大抵、示されない限り、炭素原子数１ないし１８のアルキル基である。シクロアルキル基はたいてい、炭素原子数５ないし１２であり及び好ましくはシクロペンチル基、シクロヘキシル基、シクロヘプチル基、シクロオクチル基、シクロドデシル基を表す。アリール基は好ましくはフェニル基である。
【００７２】
式中のＬがＯを表す成分（Ｃ）のニトロキシルヒンダードアミンは例えば、国際公開第９９／０５１０８号パンフレットに開示されるものである。
式中のＬがＯを表す成分（Ｃ）の典型的なニトロキシル化合物は、ビス（１−オキシル−２，２，６，６−テトラメチルピペリジニ−４−イル）セバケート、４−ヒドロキシ−１−オキシル−２，２，６，６−テトラメチルピペリジン、４−エトキシ−１−オキシル−２，２，６，６−テトラメチルピペリジン、４−プロポキシ−１−オキシル−２，２，６，６−テトラメチルピペリジン、４−アセトアミド−１−オキシル−２，２，６，６−テトラメチルピペリジン、１−オキシル−２，２，６，６−テトラメチルピペリジン、１−オキシル−２，２，６，６−テトラメチルピペリジノ−４−オン、１−オキシル−２，
２，６，６−テトラメチルピペリジニ−４−イルアセテート、１−オキシル−２，２，６，６−テトラメチルピペリジニ−４−イル ２−エチルヘキサノエート、１−オキシル−
２，２，６，６−テトラメチルピペリジニ−４−イルステアレート、１−オキシル−２，２，６，６−テトラメチルピペリジニ−４−イルベンゾエート、１−オキシル−２，２，６，６−テトラメチルピペリジニ−４−イル  ４−t−ブチル−ベンゾエート、ビス（１
−オキシル−２，２，６，６−テトラメチルピペリジニ−４−イル）スクシネート、ビス（１−オキシル−２，２，６，６−テトラメチルピペリジニ−４−イル）アジペート、ビス（１−オキシル−２，２，６，６−テトラメチルピペリジン−４−イル）ｎ−ブチルマロネート、ビス（１−オキシル−２，２，６，６−テトラメチルピペリジニ−４−イル）フタレート、ビス（１−オキシル−２，２，６，６−テトラメチルピペリジニ−４−イル）イソフタレート、ビス（１−オキシル−２，２，６，６−テトラメチルピペリジニ−４−イル）テレフタレート、ビス（１−オキシル−２，２，６，６−テトラメチルピペリジニ−４−イル）ヘキサヒドロテレフタレート、Ｎ，Ｎ’−ビス（１−オキシル−２，２，６，６−テトラメチルピペリジニ−４−イル）アジパミド、Ｎ−（１−オキシル−２，２，６，６−テトラメチルピペリジニ−４−イル）カプロラクタム、Ｎ−（１−オキシル−２，２，６，６−テトラメチルピペリジニ−４−イル）ドデシルスクシンイミド、２，４，６−トリス−［Ｎ−ブチル−Ｎ−（１−オキシル−２，２，６，６−テトラメチルピペリジニ−４−イル）］−ｓ−トリアジン、４，４’−エチレンビス（１−オキシル−２，２，６，６−テトラメチルピペラジノ−３−オン）、２−オキシル−１，１，３，３−テトラメチル−２−イソベンザゾール、１−オキシル−２，２，５，５−テトラメチルピロリジン、及びＮ，Ｎ−ビス−（１，１，３，３−テトラメチルブチル）ニトロキシドを包含する。
【００７３】
成分（Ｃ）のニトロキシル安定剤は例えば、ビス（１−オキシル−２，２，６，６−テトラメチルピペリジニ−４−イル）セバケート、４−ヒドロキシ−１−オキシル−２，２，６，６−テトラメチルピペリジン、４−エトキシ−１−オキシル−２，２，６，６−テトラメチルピペリジン、４−プロポキシ−１−オキシル−２，２，６，６−テトラメチルピペリジン、４−アセトアミド−１−オキシル−２，２，６，６−テトラメチルピペリジン、１−オキシル−２，２，６，６−テトラメチルピペリジン、及び１−オキシル−２，２，６，６−テトラメチルピペリジノ−４−オンである。
具体的な態様は、成分（Ｃ）のニトロキシル安定剤が、ビス（１−オキシル−２，２，６，６−テトラメチルピペリジニ−４−イル）セバケート及び４−ヒドロキシ−１−オキシル−２，２，６，６−テトラメチルピペリジンであるものである。
式中のＬが−ＯＨを表す成分（Ｃ）のヒドロキシルアミン安定剤は例えば、米国特許第４，５９０，２３１号明細書、第４，６６８，７２１号明細書、第４，６９１，０１５号明細書、第４，８３１，１３４号明細書、第５，００６，５７７号明細書、及び第５，０６４，８８３号明細書に開示されているものである。
式中のＬが−Ｏ−Ｅ1を表す成分（Ｃ）のアルコキシアミン又はヒドロキシアルコキシ
アミン安定剤は例えば、米国特許第５，００４，７７０号明細書；第５，０９６，９５０号明細書；第５，１１２，８９０号明細書；第５，１２４，３７８号明細書；第５，１４５，８９３号明細書；第５，２０４，４７３号明細書；第５，２１６，１５６号明細書；第５，３００，５４４号明細書；第５，８４４，０２６号明細書；第６，１１７，９９５号明細書；又は刊行物国際公開第９９／００４５０号パンフレット及び英国特許出願公開第２，３４７，９２８号明細書並びに米国特許出願第０９／２５７，７１１号明細書及び第０９／７９４，７１０号明細書に開示されているものである。
成分（Ｃ）は、単一の化合物又は化合物の混合物であってもよい。
【００７４】
式中のＬが−Ｏ−Ｅ1を表す成分（Ｃ）のアルコキシアミン又はヒドロキシアルコキシ
アミン安定剤の典型的なものは、
（ａ）２，４−ビス［（１−シクロヘキシルオキシ−２，２，６，６−ピペリジニ−４−
イル）ブチルアミノ］−６−クロロ−ｓ−トリアジンとＮ，Ｎ’−ビス（３−アミノプロピル）エチレンジアミン）の反応生成物［ＣＡＳ登録番号１９１６８０−８１−６］；
（ｂ）１−シクロヘキシルオキシ−２，２，６，６−テトラメチル−４−オクタデシルアミノピペリジン；
（ｃ）ビス（１−オクチルオキシ−２，２，６，６−テトラメチルピペリジニ−４−イル）セバケート；
（ｄ）２，４−ビス［（１−シクロヘキシルオキシ−２，２，６，６−テトラメチルピペリジニ−４−イル）ブチルアミノ］−６−（２−ヒドロキシエチルアミノ−ｓ−トリアジン；
（ｅ）ビス（１−シクロヘキシルオキシ−２，２，６，６−テトラメチルピペリジニ−４−イル）アジペート；
（ｆ）２，４−ビス［（１−シクロヘキシルオキシ−２，２，６，６−ピペリジニ−４−イル）ブチルアミノ］−６−クロロ−ｓ−トリアジン；
（ｇ）１−（２−ヒドロキシ−２−メチルプロポキシ）−４−オクタデカノイルオキシ−２，２，６，６−テトラメチルピペリジン；又は
（ｈ）式
【化９１】
2008500416.tif 000092
（式中、ｎは１ないし１５である。）
で表される化合物
を包含する。
【００７５】
例えば英国特許出願公開第２３４７９２８号明細書の実施例７３に従い調製される化合物（ｇ）は、大抵は０ないし５．０％のような少量で、とりわけ０．０１ないし１質量％で、以下の式：
【化９２】
2008500416.tif 000093
で表される化合物のような副生成物を含有していてもよい。
【００７６】
例えばステアレート基の他に、他の鎖長の中で、ヘキサデカン酸、エイコサン酸及びオレイン酸エステル基を含有する市販のメチルステアレートから調製される場合、化合物（ｇ）はまた、オクタデカノイル部分に関連した化合物の混合物であってもよい。
化合物（ｈ）は、米国特許第６，１１７，９９５号明細書の実施例２に開示されている。
好ましい立体障害性アルコキシアミン又はヒドロキシアルコキシアミンは、２，４−ビス［（１−シクロヘキシルオキシ−２，２，６，６−ピペリジニ−４−イル）ブチルアミノ］−６−クロロ−ｓ−トリアジンと、Ｎ，Ｎ’−ビス（３−アミノプロピル）エチレンジアミン）との反応生成物［ＣＡＳ登録番号１９１６８０−８１−６］；ビス（１−オク
チルオキシ−２，２，６，６−テトラメチルピペリジニ−４−イル）セバケート；又は上記化合物（ｇ）及び／又は（ｈ）である。
【００７７】
少なくとも１種の立体障害性アミン化合物、例えば上記の立体障害性アミン化合物（ａ）ないし（ｈ）の１種以上を含む本発明の組成物が好ましい。
成分（Ｃ）の立体障害性アミンは、有利には、ポリマー基材（Ａ）に基づき、０．１質量％ないし１０．０質量％；より好ましくは０．２５質量％ないし８．０質量％；及び最も好ましくは０．５質量％ないし３．０質量％の量で本発明の組成物中に含まれる。
【００７８】
相乗剤は好ましくは、ハロゲン非含有であり、及び
（ａ’）ニトロキシル安定剤
（ｂ’）ヒドロキシルアミン安定剤
（ｃ’）ニトロン安定剤
（ｄ’）置換されたヒドロキシルアミン安定剤
（ｅ’）アミンオキシド安定剤
（ｆ’）ベンゾフラノン安定剤
（ｇ’）ホスフィット及びホスホナイト安定剤
（ｈ’）キノンメチド安定剤及び
（ｉ’）２，２’−アルキリデンビスフェノール安定剤のモノアクリレートエステル
から選択される。
好ましい相乗剤成分（ａ’）ないし（ｉ’）は、国際公開第０２／０７４８４７号パンフレット及びその中に引用されている文献に開示されるものであり；とりわけ該パンフレットの第３頁ないし第３２頁を参照のこと。
【００７９】
難燃組成物のとりわけ良好な耐候特性（光、熱及び水分に対する安定性、例えば屋外曝露に適するもの）を与えるために、本成分Ｂと成分Ｃに対して上記説明された立体障害性アミン、及び／又は例えば以下の羅列の第２パラグラフより選択される光安定剤との組み合わせが有利に考えられ得；低分子量の立体障害性アミンエーテルと高分子量の立体障害性アミンを使用することが好ましい。
このように、本発明は、
Ａ）熱可塑性ポリマー、とりわけポリオレフィン、
Ｂ）上記定義された式Ｉ及び／又はＩＩで表される難燃剤及び
Ｃ）ｃ１）低分子量の立体障害性アミンエーテル、及び
ｃ２）高分子量の第２又はアルキル化又はポリマー状の第３立体障害性アミン又は立体障害性アミンエーテル
を含む立体障害性アミン光安定剤の組み合わせ
を含む難燃性及び耐候性組成物にさらに関する。
本組成物は好ましくは、
ｃ１）例えばヒドロキシヒドロカルビルオキシアミン又はヒドロカルビルオキシアミン群の低分子量の立体障害性アミンエーテル、４０ないし９５質量部、及び
ｃ２）高分子量の立体障害性アミン５ないし６０質量部
を含む。
低分子量の立体障害性アミン（ｃ１）は好ましくは、２００ないし１０００ｇ／モルの分子量範囲にあり、及び高分子量の立体障害性アミン（ｃ２）は好ましくは、１２００ないし１００００ｇ／モルの分子量範囲にある。各々成分（Ａ）の質量に基づき、成分（Ｂ）は例えば、０．５ないし５０．０質量％の量で含まれ、及び成分（ｃ１）及び（ｃ２）の合計は０．０１ないし１０．０質量％である。
【００８０】
例えば難燃性のより大きな改良の一方で良好な耐候性を維持するために、さらに上記の本成分Ｃに対して説明された慣用の難燃剤の添加が望ましい場合、該難燃剤は好ましくは
、アンモニウムポリホスフェート、ハロゲン化及び／又はメラミンベースの難燃剤から、とりわけ化合物
ｂ１）メラミンベースの難燃剤及び／又はアンモニウムポリホスフェート、
ｂ２）ビス−（ヘキサクロロシクロペンタジエノ）シクロオクタン、
ｂ３）トリス−（２，３−ジブロモプロピル）−イソシアヌレート、
ｂ４）エチレン−ビス−テトラブロモフタルイミド、
ｂ５）１，２，５，６，９，１０−ヘキサブロモ−シクロ−ドデカン、
ｂ６）エタン−１，２−ビス（ペンタブロモフェニル）、
ｂ７）トリス（３−ブロモ−２，２−ビス（ブロモメチル）プロピル）ホスフェート
から選択される。
所望により他の慣用の難燃剤と一緒に、本発明において成分（Ｃ）として使用される、この型の成分（ｃ１）と（ｃ２）の組み合わせは、英国特許出願公開第２３７３５０７号明細書又は国際公開第０３／０５０１７５号パンフレットに開示されるものであり得る。
成分ＢとＣの比は、広い範囲内で変化し得、及び意図された使用に応じる。Ｂ：Ｃ比の例は、５：９５ないし９５：５であり、例えば１０：９０ないし９０：１０であり、好ましくは２０：８０ないし８０：２０であり、とりわけ３０：７０ないし７０：３０であり、及び４０：６０ないし６０：４０である。
【００８１】
本発明の組成物は、成分Ｃに対して上記されたもの以外のさらなる成分を含み得る。例えば、本発明の組成物は、抗酸化剤、加工安定剤、光安定剤、金属奪活剤、ヒドロキシルアミン、ニトロキシル安定剤、ニトロン安定剤、置換されたヒドロキシルアミン安定剤、アミンオキシド安定剤、ベンゾフラノン安定剤、キノンメチド安定剤、２，２’−アルキリデンビスフェノールのモノアクリレートエステル、チオ相乗化合物、銅塩、核剤、充填材、強化剤、顔料、他の難燃剤又は帯電防止剤を含み得る。
加工安定剤は好ましくは、有機ホスフィット及び／又はホスホナイトより選択され、光安定剤は好ましくは、立体障害性アミン及び／又はベンゾトリアゾール、ベンゾフェノン、オキサニリド及び／又はトリアジン群の紫外線吸収剤より選択され、さらなる難燃剤は好ましくは、テトラフェニルレゾルシノールジホスフィット、トリフェニルホスフェート、アンモニウムポリホスフェート、レゾルシノールジホスフェートオリゴマー、硫酸カルシウム、炭酸マグネシウム、メラミンホスフェート及びメラミンピロホスフェートのようなメラミンベースの難燃剤、アンチモン相乗剤、三酸化モリブデン、酸化亜鉛、水酸化マグネシウム、アルミナ三水和物、ホウ酸亜鉛、エチレンジアミンジホスフェート、シリカ、シリコン、ケイ酸カルシウム、ケイ酸マグネシウムを伴って又は伴わずにハロゲン化難燃剤より選択される。
ハロゲン化難燃剤は慣用的に、無機酸化物の相乗剤と組み合わされる。該使用の最も一般的なものは、酸化亜鉛又は酸化アンチモン、例えばＳｂ2Ｏ3又はＳｂ2Ｏ5である。
好ましくは、１．０質量％未満のアンチモン化合物及びハロゲン化合物を含む組成物である。
さらに有利なのは、３．０質量％未満の充填材を含む本発明に従う組成物である。
上記示したように、本発明に従う組成物は、例えば顔料、染料、可塑剤、抗酸化剤、チキソトロープ剤、平滑化助剤、塩基性の補助安定剤、金属不動態化剤、金属酸化物、有機リン化合物、ヒドロキシルアミン、他の光安定剤及びこれらの混合物、とりわけ顔料、フェノール系抗酸化剤、ステアリン酸カルシウム、ステアリン酸亜鉛、立体障害性アミン、２−ヒドロキシ−ベンゾフェノン、２−（２’−ヒドロキシフェニル）−ベンゾトリアゾール及び／又は２−（２−ヒドロキシフェニル）−１，３，５−トリアジン群のＵＶ吸収剤より選択された１種以上の慣用の添加剤を含み得る。より具体的な例は、以下の成分である。
【００８２】
１．抗酸化剤
１．１．アルキル化モノフェノール、
例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、直鎖状又は側鎖において枝分れしたノニルフェノール、例えば、２，６−ジ−ノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノール及びそれらの混合物。
【００８３】
１．２．アルキルチオメチルフェノール、
例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００８４】
１．３．ヒドロキノン及びアルキル化ヒドロキノン、
例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【００８５】
１．４．トコフェロール、
例えば、α−、β−、γ−、δ−トコフェロール及びそれらの混合物（ビタミンＥ）。
【００８６】
１．５．ヒドロキシル化チオジフェニルエーテル、
例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。
【００８７】
１．６．アルキリデンビスフェノール、
例えば、２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メ
チルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス−（３，５−ジメチル−２−ヒドロキシフェニル）ブタン、２，２−ビス（３，５−ジ−第三ブチル−４−ヒドロキシフェニル）プロパン、２，２−ビス−（５−第三ブチル−４−ヒドロキシ２−メチルフェニル）−４−ｎ−ドデシルメルカプトブタン、１，１，５，５−テトラ（５−第三ブチル−４−ヒドロキシ−２−メチルフェニル）ペンタン。
【００８８】
１．７．Ｏ−、Ｎ−及びＳ−ベンジル化合物、
例えば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
【００８９】
１．８．ヒドロキシベンジル化マロネート、
例えば、ジオクタデシル−２，２−ビス（３，５−ジ−第三ブチル−２−ヒドロキシベンジル）−マロネート、ジ−オクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス−［４−（１，１，３，３−テトラメチルブチル）フェニル］−２，２−ビス（３，５−ジ−第三ブチル−４−ヒドロキシベンジル）マロネート。
【００９０】
１．９．芳香族ヒドロキシベンジル化合物、
例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００９１】
１．１０．トリアジン化合物、
例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３,５−ジ−第三ブチル−４−ヒドロキシアニリノ）−１，３，５−トリアジン、２
−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス−（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００９２】
１．１１．ベンジルホスホネート、
例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデ
シル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【００９３】
１．１２．アシルアミノフェノール、
例えば、４−ヒドロキシラウラニリド、４−ヒドロキシステアラニリド、オクチルＮ−（３，５−ジ−第三ブチル−４−ヒドロキシフェニル）カルバメート。
【００９４】
１．１３．β−（３，５−ジ−第三ブチル−４−ヒドロキシフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９５】
１．１４．β−（５−第三ブチル−４−ヒドロキシ−３−メチルフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−第三ブチル−４−ヒドロキシ−５−メチルフェニル）プロピオニルオキシ｝−１，１−ジメチルエチル］−２，４，８，１０−テトラオキサスピロ［５．５］ウンデカンとのエステル。
【００９６】
１．１５．β−（３，５−ジシクロヘキシル−４−ヒドロキシフェニル）プロピオン酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）−オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９７】
１．１６．３，５−ジ−第三ブチル−４−ヒドロキシフェニル酢酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタ
デカノール、トリメチルヘキサンジオール、トリメチロールプロパン、４−ヒドロキシメチル−１−ホスファ−２，６，７−トリオキサビシクロ［２．２．２］オクタンとのエステル。
【００９８】
１．１７．β−（３，５−ジ−第三ブチル−４−ヒドロキシフェニル）プロピオン酸のアミド、例えば、
Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤル（Ｕｎｉｒｏｙａｌ）によって供給されるナウガード（Ｎａｕｇａｒｄ）（登録商標）ＸＬ−１）。
【００９９】
１．１８．アスコルビン酸（ビタミンＣ）
【０１００】
１．１９．アミン酸化防止剤、
例えば、Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン、Ｎ，Ｎ−ビス（２，２，６，６−テトラメチル−ピペリジ−４−イル−ヘキサメチレンジアミン、ビス（２，２，６，６−テトラメチル−ピペリジ−４−イル）セバケート、２，２，６，６−テトラメチルピペリジノ−４−オン、２，２，６，６−テトラメチルピペリジノ−４−オール。
【０１０１】
２．光安定剤
２．１．２−（２’−ヒドロキシフェニル）ベンゾトリアゾール、
例えば、２−（２’−ヒドロキシ−５’−メチルフェニル）ベンゾトリアゾール、２−（３’，５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロベンゾトリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル）フェニル）−５−クロロベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾレ−２−イルフェノール］；２−［３’−第三ブチル−５’−（２−メトキシカルボニルエチル）−２’−ヒドロキシ−フェニル］−２Ｈ−ベンゾトリアゾールとポリエチレングリコール３００とのエステル交換生成物；Ｒが３’−第三ブチル−４’−ヒドロキシ−５’−２Ｈ−ベンゾトリアゾリ−２−イルフェニル基を表す［Ｒ−ＣＨ2ＣＨ2−ＣＯＯ−ＣＨ2ＣＨ2−］2−、２−［２’−ヒド
ロキシ−３’−（α，α−ジメチルベンジル）−５’−（１，１，３，３−テトラメチルブチル）フェニル］ベンゾトリアゾール；２−［２’−ヒドロキシ−３’− （１，１，
３，３−テトラメチルブチル）−５’−（α，α−ジメチルベンジル）フェニル］ベンゾトリアゾール。
【０１０２】
２．２．  ２−ヒドロキシベンゾフェノン、
例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【０１０３】
２．３．置換された及び未置換の安息香酸のエステル、
例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【０１０４】
２．４．アクリレート、
例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート及びＮ−（β−カルボメトキシ−β−シアノビニル）−２−メチルインドリン。
【０１０５】
２．５．ニッケル化合物、
例えば、ｎ−ブチルアミン、トリエタノールアミン又はＮ−シクロヘキシルジエタノールアミンのような他の配位子を伴うか又は伴わない１：１又は１：２錯体のような２，２’−チオビス−［４−（１，１，３，３−テトラメチルブチル）フェノール］のニッケル錯体、ニッケルジブチルジチオカルバメート、モノアルキルエステルのニッケル塩、例えば４−ヒドロキシ−３，５−ジ−第三ブチルベンジルホスホン酸のメチル又はエチルエステル、ケトキシム、例えば２−ヒドロキシ−４−メチルフェニル−ウンデシルケトキシムのニッケル錯体、他の配位子を伴うか又は伴わない１−フェニル−４−ラウロイル−５−ヒドロキシピラゾールのニッケル錯体。
【０１０６】
２．６．さらなる立体障害性アミン、
例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの直鎖状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）−ヘキサメチレンジアミンと４−モルホリノ−２，６−ジクロロ−１，３，５−トリアジンの直鎖状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮
合物、１，２−ビス（３−アミノプロピルアミノ）エタンと２，４，６−トリクロロ−１，３，５−トリアジン並びに４−ブチルアミノ−２，２，６，６−テトラメチルピペリジンの縮合物（ＣＡＳ登録番号［１３６５０４−９６−６］）；１，６−ヘキサンジアミンと２，４，６−トリクロロ−１，３，５−トリアジン並びにＮ，Ｎ−ジブチルアミンと４−ブチルアミノ−２，２，６，６−テトラメチルピペリジンの縮合物（ＣＡＳ登録番号［１９２２６８−６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソ−スピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物。
【０１０７】
２．７．オキサミド、
例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド及びその２−エトキシ−２’−エチル−５，４’−ジ−第三ブトキサニリドとの混合物、ｏ−及びｐ−メトキシ−二置換オキサニリドの混合物及びｏ−及びｐ−エトキシ−二置換オキサニリドの混合物。
【０１０８】
２．８．  ２−（２−ヒドロキシフェニル）−１，３，５−トリアジン、
例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリ
ス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【０１０９】
３．金属奪活剤、
例えば、Ｎ，Ｎ’−ジフェニルオキサミド、Ｎ−サリチラル−Ｎ’−サリチロイル−ヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０１１０】
４．さらなるホスフィット及びホスホナイト、
例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４’−ビフェニレンジホスホナイト、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２’，２”−ニトリロ［トリエチルトリス（３，３’，５，５’−テトラ−第三ブチル−１，１’−ビフェニル−２，２’−ジイル）−ホスフィット］、２−エチルヘキシル（３，３’，５，５’−テトラ−第三ブチル−１，１’−ビフェニル−２，２’−ジイル）ホスフィット、５−ブチル−５−エチル−２−（２，４，６−トリ−第三ブチルフェノキシ）−１，３，２−ジオキサホスフィラン。
【０１１１】
以下のホスフィットがとりわけ好ましい：
トリス（２，４−ジ−第三ブチルフェニル）ホスフィット（イルガフォス（Ｉｒｇａｆｏｓ）（登録商標）１６８、チバ  スペシャルティ  ケミカルズ（Ｃｉｂａ  Ｓｐｅｃｉａｌｔｙ  Ｃｈｅｍｉｃａｌｓ））、トリス（ノニルフェニル）ホスフィット、
【化９３】
2008500416.tif 000094
。
【０１１２】
５．さらなるヒドロキシルアミン、
例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化
牛脂アミンから誘導されたＮ，Ｎ−ジアルキルヒドロキシルアミン。
【０１１３】
６．さらなるニトロン、
例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化牛脂アミンから誘導されたＮ，Ｎ−ジアルキルヒドロキシルアミンから誘導されたニトロン。
【０１１４】
７．チオ相乗剤、
例えば、ジラウリルチオジプロピオネート又はジステアリルチオジプロピオネート。
【０１１５】
８．過酸化物捕捉剤、
例えば、β−チオジプロピオン酸のエステル、例えば、ラウリル、ステアリル、ミリスチル又はトリデシルエステル、メルカプトベンゾイミダゾール又は２−メルカプトベンゾイミダゾールの亜鉛塩、亜鉛ジブチルジチオカルバメート、ジオクタデシルジスルフィド、ペンタエリトリトールテトラキス（β−ドデシルメルカプト）プロピオネート。
【０１１６】
９．ポリアミド安定剤
例えば、ヨウ化物及び／又はリン化合物と組み合わせた銅塩及び二価マンガンの塩。
【０１１７】
１０．塩基性の補助安定剤
例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばステアリン酸カルシウム、ステアリン酸亜鉛、ベヘン酸マグネシウム、ステアリン酸マグネシウム、リシノール酸ナトリウム及びパルミチン酸カリウム、ピロカテコール酸アンチモン又はピロカテコール酸亜鉛。
【０１１８】
１１．核剤、
例えば、タルクのような無機物質、二酸化チタン、酸化マグネシウムのような金属酸化物、好ましくはアルカリ土類金属のリン酸塩、炭酸塩又は硫酸塩；モノ−又はポリカルボン酸のような有機化合物及びそれらの塩、例えば、４−第三ブチル安息香酸、アジピン酸、ジフェニル酢酸、コハク酸ナトリウム又は安息香酸ナトリウム；イオンコポリマー（アイオノマー）のようなポリマー化合物。とりわけ好ましくは１，３：２，４−ビス（３’，４’−ジメチルベンジリデン）ソルビトール、１，３：２，４−ジ（パラメチルジベンジリデン）ソルビトール、及び１，３：２，４−ジ（ベンジリデン）ソルビトール。
【０１１９】
１２．さらなる充填材及び強化剤、
例えば、炭酸カルシウム、シリケート、ガラス繊維、ガラス球、アスベスト、タルク、カオリン、マイカ、硫酸バリウム、金属酸化物及び金属水酸化物、カーボンブラック、グラファイト、木粉及び他の天然物の粉末又は繊維、合成繊維。
【０１２０】
１３．他の添加剤
例えば、可塑剤、滑剤、乳化剤、顔料、レオロジー添加剤、触媒、流れ調節剤、蛍光増白剤、防炎加工剤、帯電防止剤及び発泡剤。
【０１２１】
１４．他のベンゾフラノン及びインドリノン、
例えば、米国特許第４，３２５，８６３号公報；米国特許第４，３３８，２４４号公報
；米国特許第５，１７５，３１２号公報；米国特許第５，２１６，０５２号公報；米国特許第５，２５２，６４３号公報；独国特許出願公開第４３１６６１１号明細書；独国特許出願公開第４３１６６２２号明細書；独国特許出願公開第４３１６８７６号明細書；欧州特許出願公開第０５８９８３９号明細書又は欧州特許出願公開第０５９１１０２号明細書に開示されるもの、又は３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチルベンゾフラノ−２−オン、３−（３，５−ジメチル−４−ピバロイルオキシフェニル）−５，７−ジ−第三ブチルベンゾフラノ−２−オン、３−（３，４−ジメチルフェニル）−５，７−ジ−第三ブチルベンゾフラノ−２−オン、３−（２，３−ジメチルフェニル）−５，７−ジ−第三ブチルベンゾフラノ−２−オン。
【０１２２】
上記添加剤は好ましくは、ポリマー成分（Ａ）の質量に対応して、０．０１ないし１０．０％、とりわけ０．０５ないし５．０％の量で含まれる。
本発明の添加剤及び付加的なさらなる成分のポリマーへの配合は、粉体形態でのドライブレンド、又は例えば不活性溶媒、水又はオイル中の溶液、分散液又は懸濁液の形態での湿式混合のような既知の方法により行われる。本発明の添加剤及び付加的なさらなる成分は、例えば成形前又は後において配合され得るか、或いはまた、溶媒又は懸濁剤／分散剤のその後の蒸発を為して又は為さずに、溶解されたか又は分散された添加剤又は添加剤混合物をポリマー材料に適用することにより配合され得る。それらは例えば、乾燥混合物又は粉体として或いは溶液又は分散液又は懸濁液又は溶融物として加工装置（例えば押出し機、内部ミキサー等）へと直接に添加されても良い。
【０１２３】
それゆえ、本発明は、有機ポリマーに難燃性を与える方法であって、前記方法は、上記定義された式Ｉ及び／又はＩＩで表される化合物の前記ポリマー中への配合からなる方法に関する。
本発明はさらに、有機ポリマーに光安定性及び難燃性の両方を与える方法であって、前記方法は、式Ｉ及び／又はＩＩで表される化合物及び立体障害性アミン及び／又は光安定材の前記ポリマー中への配合からなる方法に、並びに、有機ポリマーに対する難燃剤としての式Ｉで表される化合物及び／又は式ＩＩで表される化合物の使用に関する。
配合は、攪拌機付きのいずれかの加熱可能な容器中で、例えばニーダー、ミキサー又は攪拌容器のような密閉された装置中で実施され得る。配合は好ましくは、押出し機中で又はニーダー中で実施される。加工は不活性大気中で行われようと又は酸素の存在下において行われようと構わない。
特に技術的に重要な態様は、
（ｉ）
（ａ）立体障害性ニトロキシル安定剤、
（ｂ）立体障害性ヒドロキシルアミン安定剤及び
（ｃ）立体障害性アルコキシアミン又はシクロアルコキシアミン安定剤
からなる群より選択された少なくとも１種の化合物、及び
（ｉｉ）少なくとも１種の式Ｉで表される化合物
を含む難燃剤の組み合わせ（ブレンド）である。
この難燃剤組成物は好ましくは、全組成物の質量に対し、成分（ｉｉ）を２０．０ないし１００．０％、とりわけ２５．０ないし９０．０％含む。
【０１２４】
添加剤又は添加剤ブレンドのポリマーへの添加は、ポリマーが溶融され及び添加剤と混合されるすべての慣用の混合機中で実施され得る。適切な機械は当業者に既知である。そ
れらは主に、ミキサー、ニーダー及び押出し機である。
加工は好ましくは、押出し機中で加工の間に添加剤を導入することにより実施される。
特に好ましい加工機は、一軸スクリュー押出し機、逆回転及び回転二軸スクリュー押出し機、遊星ギア押出し機、リング押出し機又はコニーダーである。真空が適用される少なくとも１つのガス除去室を有する加工機を使用することがまた可能である。
適切な押出し機及びニーダーは例えば、Ｈａｎｄｂｕｃｈ  ｄｅｒ  Ｋｕｎｓｔｓｔｏｆｆｅｘｔｒｕｓｉｏｎ，１巻，Ｇｒｕｎｄｌａｇｅｎ，編者  Ｆ．Ｈｅｎｓｅｎ，Ｗ．Ｋｎａｐｐｅ，Ｈ．Ｐｏｔｅｎｔｅ，１９８９，第３頁ないし第７頁，ＩＳＢＮ：３−４４６−１４３３９−４（２巻  Ｅｘｔｒｕｓｉｏｎｓａｎｌａｇｅｎ  １９８６，ＩＳＢＮ  ３−４４６−１４３２９−７）に記載される。
例えば、スクリューの長さは１ないし６０スクリュー径であり、好ましくは３５ないし４８スクリュー径である。スクリューの回転速度は好ましくは、１分あたり１０ないし６００回転（ｒｐｍ）であり、非常に特に好ましくは２５ないし３００ｒｐｍである。
最大処理量はスクリューの直径、回転速度及び駆動力による。本発明の方法はまた、言及されたパラメータを変えることにより又は投与量を送る計量機を使用することにより最大処理量よりも低いレベルで実施され得る。
【０１２５】
多数の成分が添加される場合、これらは予備混合されるか又は個々に添加され得る。
本発明の添加剤及び付加的なさらなる添加剤はまた、ポリマー材料に噴霧され得る。それらは他の添加剤（例えば上で示された慣用の添加剤）又はその溶融物を、それら本発明の添加剤及び付加的な他の添加剤がまたこれら他の添加剤と一緒に材料に噴霧され得るように希釈し得る。重合触媒の失活の間の噴霧による添加は特に有利であり；この場合、発生した蒸気は触媒の失活の為に使用され得る。球形に重合されたポリオレフィンの場合において、例えば、所望により他の添加剤と一緒に、本発明の添加剤は、噴霧により適用されることが有利であり得る。
本発明の添加剤及び付加的な他の添加剤はまた、例えば、上記ポリマー中に、質量でおよそ１．０％ないし４０．０％及び好ましくは２．０％ないしおよそ２０．０％の濃度で１つのポリマーに配合された成分を含有するマスターバッチ（“濃縮物”）の形態で添加され得る。該ポリマーは、添加剤が最終的に添加されるポリマーと同一の構造である必要はない。そのような操作において、ポリマーは、粉体、顆粒、溶液、懸濁液の形態で又はラテックスの形態で使用され得る。
配合は、成形操作に先立って又は間に行われ得る。好ましくはここで記載された本発明の添加剤を含有する材料は、成形品、例えば輪転成形品、射出成形品、異形材等、とりわけ繊維、溶融紡糸不織布、フィルム又はフォームの製造の為に使用される。
このように、本発明はさらに、本発明の組成物を含む成形品又は押出品、繊維、不織布又はフォームに関する。
【０１２６】
本発明は、以下の用途例によりさらに例示される。これらは、例示目的のみを意味し、そしていかなる場合であっても本発明の範囲を限定するするものと解釈されるべきではない。使われる場合、室温とは２０ないし２５℃の範囲の温度を表す。パーセンテージは、示されない限り、ポリマー基材の質量に基づく。
成分（Ｂ）の有効難燃化量は、難燃性を評価するのに使用される標準的な方法の一つにより測定される難燃有効性を示すのに必要とされるものである。これらは、ＤＩＮ４２０１−パート１及び限界酸素指数（ＬＯＩ）を含む。
【実施例】
【０１２７】
試験方法
ＤＩＮ４２０１−パート１，建築材料及び建築部品の燃焼挙動，パート１：建築材料、専門用語、要件及び試験，１９９８−０５
ＡＳＴＭ  Ｄ−２８６３，限界酸素指数（ＬＯＩ）
ＩＯＳ  ４８９２−２，プラスチックス−実験室用の光源に対する曝露の方法−パート２；キセノンーアーク光源
試験化合物
ＰＨＡ−１は、式：
【化９４】
2008500416.tif 000095
で表されるホスフェートである。
ＰＨＡ−Ｃは、式：
【化９５】
2008500416.tif 000096
で表されるホスフェート、１，３−フェニレン−ビス（２，６−ジメチルフェニルホスフェート）である（特開２００１−３４８７２４号公報に開示されるホスフェート）。
ＮＯＲ−１は、２，４−ビス［（１−シクロヘキシルオキシ−２，２，６，６−ピペリジニ−４−イル）ブチルアミノ］−６−クロロ−ｓ−トリアジンとＮ，Ｎ’−ビス（３−アミノプロピル）エチレンジアミン）の反応生成物［ＣＡＳ登録番号１９１６８０−８１−６；立体障害性アミンエーテル（ａ）として上記される］を表し；
ＮＯＲ−２は、式
【化９６】
2008500416.tif 000097
（式中、ｎは１ないし１５である。）で表される化合物を表す（立体障害性アミンエーテル（ｊ）として上記される）。
ＰＰはポリプロピレンを表す。
【０１２８】
実施例１
押出し等級のポリプロピレンを、試験添加剤とドライブレンドし、そしてその後、２２０℃にて押出し機で配合した。ベースとなる安定化は、２０００ｐｐｍのイルガノックス（ＩＲＧＡＮＯＸ）（登録商標）Ｂ５０１Ｗ及び１０００ｐｐｍのステアリン酸カルシウムである。
ＰＰマルチフィラメントを２４０℃にて溶融紡糸した。繊維は、総計８００デニール及び１：３．２の延伸比を有する８０本のシングルフィラメントからなる。ソックスを織り、そしてその後、２２０℃にて、低残留応力の２００マイクロメーターのフィルムへと再プレスした。
フィルムをその後、比較ＦＲ性能データを得るために、ＤＩＮ４１０２−パート１手順に従う燃焼試験を行った。焼失長さを比較した。
結果を以下に記載する。
【表１】
2008500416.tif 000098
ＰＨＡ−１は良好な難燃効果を与え；ブレンドＰＨＡ−１／ＮＯＲ−１は相乗的であった。
【０１２９】
実施例２
押出し等級のポリプロピレンを、試験添加剤とドライブレンドし、そしてその後、押出し機で配合した。ベースとなる安定化は、実施例１で記載したとおりである。
ＰＰマルチフィラメントを２４０℃にてメルトスパンした。繊維は、総計２００デニール及び１：３．２の延伸比を有する４０本のシングルフィラメントからなる。ソックスを編み、そしてその後、２２０℃にて、低残留応力の２００マイクロメーターのフィルムへと再プレスした。
試料を、ＬＯＩ（ＡＳＴＭ  Ｄ２８６３）試験仕様書に従い難燃性について試験した。
結果を以下に示す。
【表２】
2008500416.tif 000099
【０１３０】
実施例３
押出し等級のポリプロピレンを、試験添加剤とドライブレンドし、そしてその後、２２０℃にて押出し機で配合した。ベースとなる安定化は、２０００ｐｐｍのイルガノックス（ＩＲＧＡＮＯＸ）（登録商標）Ｂ５０１Ｗ及び１０００ｐｐｍのステアリン酸カルシウムである。
ＰＰマルチフィラメントを２４０℃にてメルトスパンした。繊維は、総計８００デニール及び１：３．２の延伸比を有する８０本のシングルフィラメントからなる。ソックスを織り、そしてその後、２２０℃にて、低残留応力の２００マイクロメーターのフィルムへと再プレスした。
フィルムをその後、比較ＦＲ性能データを得るために、ＤＩＮ４１０２−パート１手順に従う燃焼試験を行った。焼失長さを比較した。
結果を以下に記載する。
【表３】
2008500416.tif 000100
ＰＨＡ−１は明らかにＰＨＡ−Ｃよりも優れていた。
【０１３１】
実施例４
押出し等級のポリプロピレンを、試験添加剤とドライブレンドし、そしてその後、２２０℃にて押出し配合した。ベースとなる安定化は、２０００ｐｐｍのイルガノックス（登録商標）Ｂ５０１Ｗ及び１０００ｐｐｍのステアリン酸カルシウムである。ＰＰマルチフィラメントを２４０℃にてメルトスパンした。繊維は、総計８００デニール及び１：３．２の延伸比を有する８０本のシングルフィラメントからなる。ソックスを織り、そしてその後、２２０℃にて、低残留応力の２００マイクロメーターのフィルムへと再プレスした。
試験片を、ＬＯＩ（ＡＳＴＭ  Ｄ２８６３）試験仕様書に従い難燃性について試験した。結果を以下に記載する。
【表４】
2008500416.tif 000101
ブレンドＮＯＲ−１／ＰＨＡ−１は明らかにＮＯＲ−１／ＰＨＡ−Ｃよりも優れていた。                                                                              
【国際調査報告】
2008500416.tif 000117
2008500416.tif 000118
2008500416.tif 000119